"A着色剤、B下記式Iで表される部分構造を有するアクリル樹脂、C重合性化合物、及びD紫外線吸収剤を含み、該D紫外線吸収剤の含有量が着色感放射線性組成物の固形分に対して、0.1質量~10質量である着色感放射線組成物。式I中、Rは、水素原子又は1価の置換基を表す。は主鎖構造との結合の部位を表す。前記B式Iで表される部分構造を有するアクリル樹脂が、さらにカルボキシル基を含むアクリル樹脂である請求項1に記載の着色感放射線性組成物。前記B式Iで表される部分構造を有するアクリル樹脂中に含まれる式Iで表される部分構造の含有量が、アクリル樹脂全量に対して1質量~30質量である請求項1又は請求項2に記載の着色感放射線性組成物。前記A着色剤が、赤色顔料である請求項1~請求項3のいずれか1項に記載の着色感放射線性組成物。前記D紫外線吸収剤が、下記一般式IIで表される化合物である請求項1~請求項4のいずれか1項に記載の着色感放射線性組成物。前記一般式II中、R1及びR2は、各々独立に、水素原子、炭素原子数1~20のアルキル基、又は炭素原子数6~20のアリール基を表し、R1とR2とが、同時に水素原子を表すことはない。R3及びR4は、各々独立に、1価の基を表す。前記C重合性化合物が、分子中にエチレンオキシ基と5個以上のメタアクリロイル基とを含む重合性化合物である請求項1~請求項5のいずれか1項に記載の着色感放射線性組成物。さらに、E光重合開始剤を含む請求項1~請求項6のいずれか1項に記載の着色感放射線性組成物。前記E光重合開始剤が、オキシム化合物である請求項7に記載の着色感放射線性組成物。請求項1~請求項8のいずれか1項に記載の着色感放射線性組成物を用いてなる着色膜を具備するカラーフィルタ。請求項1~請求項8のいずれか1項に記載の着色感放射線性組成物を基板上に付与して、着色感放射線性組成物層を形成する工程と、前記着色感放射線性組成物層をパターン状に露光する工程と、露光後の前記着色感放射線性組成物層を現像して着色パターンを形成する工程と、を有するカラーフィルタの製造方法。請求項9に記載のカラーフィルタを備えた固体撮像素子。本発明の課題は、直線性が良好な着色パターンを形成でき、且つ、着色パターン形成領域外における残渣の発生が抑制された着色感放射線性組成物を提供することである。また、本発明の別の課題は、直線性が良好な着色パターンを有し、且つ、着色パターン形成領域外における残渣が低減されたカラーフィルタ、及びその製造方法、並びに、該カラーフィルタを備えた固体撮像素子を提供することである。本発明者らは、前記実情に鑑み鋭意研究を行ったところ、下記の手段により上記課題を解決できることを見出し、本発明を完成した。前記課題を解決するための手段は、以下の通りである。<1>A着色剤、B下記式Iで表される部分構造を有するアクリル樹脂、C重合性化合物、及びD紫外線吸収剤を含み、該D紫外線吸収剤の含有量が着色感放射線性組成物の固形分に対して、0.1質量~10質量である着色感放射線組成物。式I中、Rは、水素原子又は1価の置換基を表す。は主鎖構造との結合の部位を表す。<2>前記B式Iで表される部分構造を有するアクリル樹脂が、さらにカルボキシル基を含むアクリル樹脂である<1>に記載の着色感放射線性組成物。<3>前記B式Iで表される部分構造を有するアクリル樹脂中に含まれる式Iで表される部分構造の含有量が、アクリル樹脂全量に対して1質量~30質量である<1>又は<2>に記載の着色感放射線性組成物。<4>前記A着色剤が、赤色顔料である<1>~<3>のいずれか1項に記載の着色感放射線性組成物。<5>前記D紫外線吸収剤が、下記一般式IIで表される化合物である<1>~<4>のいずれか1項に記載の着色感放射線性組成物。前記一般式II中、R1及びR2は、各々独立に、水素原子、炭素原子数1~20のアルキル基、又は炭素原子数6~20のアリール基を表し、R1とR2とが、同時に水素原子を表すことはない。R3及びR4は、各々独立に、1価の基を表す。<6>前記C重合性化合物が、分子中にエチレンオキシ基と5個以上のメタアクリロイルとを含む重合性化合物である<1>~<5>のいずれか1項に記載の着色感放射線性組成物。<7>さらに、E光重合開始剤を含む<1>~<6>のいずれか1項に記載の着色感放射線性組成物。<8>前記E光重合開始剤が、オキシム化合物である<7>に記載の着色感放射線性組成物。<9><1>~<8>のいずれか1項に記載の着色感放射線性組成物を用いてなる着色膜を具備するカラーフィルタ。<10><1>~<8>のいずれか1項に記載の着色感放射線性組成物を基板上に付与して、着色感放射線性組成物層を形成する工程と、前記着色感放射線性組成物層をパターン状に露光する工程と、露光後の前記着色感放射線性組成物層を現像して着色パターンを形成する工程と、を有するカラーフィルタの製造方法。<11><9>に記載のカラーフィルタを備えた固体撮像素子。本発明の着色感放射線性組成物は、着色剤、式Iで表される部分構造を有するアクリル樹脂、重合性化合物、および紫外線吸収剤を含むことを特徴とする。本発明における着色パターンの直線性の改良、残渣の低減の機構は明確ではないが、以下のように推測される。即ち、露光工程においては、露光光が着色感放射線性組成物層内での反射等によって非露光部に侵入することを、含有する紫外線吸収剤が阻害し、潜像は露光部だけに形成されるものと考えられる。一方、現像工程においては、着色剤に式Iの構造が相互作用し、特に着色剤として顔料を用いた場合には、顔料に式Iの構造部分が吸着し、着色剤と共に前記アクリル樹脂が現像液に溶解し易くなるものと考えられる。これらの作用によって、得られた着色パターンの直線性が改良され、しかも、着色パターン形成領域外基板上及び他色の着色パターン上の残渣が低減されたものと考えられる。特に、紫外線吸収剤として前記一般式IIで表される化合物を用いたときには、特に低照度露光を行なった際のその後の現像性能変動を抑えるので、パターンの線幅、膜厚、分光スペクトル等のパターン形成性に関係する露光照度依存性を抑制することができ、紫外線吸収剤の添加による低感度化が抑制され、本発明の効果である着色パターンの直線性の改良、および残渣の低減を図ることができたものと思われる。本発明によれば、直線性が良好な着色パターンを形成でき、且つ、着色パターン形成領域外における残渣の発生が抑制された着色感放射線性組成物を提供することができる。また、本発明によれば、直線性が良好な着色パターンを有し、且つ、着色パターン形成領域外における残渣が低減されたカラーフィルタ、及びその製造方法、並びに、該カラーフィルタを備えた固体撮像素子を提供することができる。以下、本発明について詳細に説明する。以下に記載する構成要件の説明は、本発明の代表的な実施態様に基づいてなされるものであるが、本発明はそのような実施態様に限定されるものではない。本発明の着色感放射線性組成物において、全固形分とは、着色感放射線性組成物の全組成から有機溶剤を除いた成分の総質量をいう。本明細書において~を用いて表される数値範囲は、~の前後に記載される数値を下限値及び上限値として含む範囲を意味する。本明細書においてはアルキル基は直鎖、分岐、および環状のアルキル基を示し、また置換基で置換されていても、無置換でもよい。また、本明細書において、メタアクリレートはアクリレートおよびメタクリレートの双方、又は、いずれかを表し、メタアクリルはアクリルおよびメタクリルの双方、又は、いずれかを表し、メタアクリロイルはアクリロイルおよびメタクリロイルの双方、又は、いずれかを表す。また、本明細書において、単量体とモノマーとは同義である。本明細書における単量体は、オリゴマーおよびポリマーと区別され、重量平均分子量が2,000以下の化合物をいう。本明細書において、重合性化合物とは、重合性官能基を有する化合物のことをいい、単量体であっても、ポリマーであってもよい。重合性官能基とは、重合反応に関与する基を言う。また、本明細書における基原子団の表記において、置換及び無置換を記していない表記は置換基を有さないものと共に置換基を有するものをも包含するものである。例えばアルキル基とは、置換基を有さないアルキル基無置換アルキル基のみならず、置換基を有するアルキル基置換アルキル基をも包含するものである。本明細書において工程との語は、独立した工程だけではなく、他の工程と明確に区別できない場合であってもその工程の所期の作用が達成されれば、本用語に含まれる。本発明において放射線とは、可視光線、紫外線、遠紫外線、電子線、X線等を含むものを意味する。なお、本発明のカラーフィルタにおける着色領域とは、カラーフィルタにおける着色画素着色パターン領域、及び、遮光膜形成領域を包含するものである。また、本発明の着色感放射線性組成物を設ける基板については詳細には後述するが、光電変換素子基板やシリコン基板等の上に下塗り層を設けたものであってもよく、また、他色のパターンは、本発明の着色感放射線性組成物を用いて形成されたものであっても、本発明の着色感放射線性組成物とは異なる着色感放射線性組成物を用いて形成されたものであってもよい。[着色感放射線性組成物]本発明の着色感放射線性組成物は、少なくとも、A着色剤、B下記式Iで表される部分構造を含有するアクリル樹脂以下、適宜特定樹脂と称する。、C重合性化合物、及びD紫外線吸収剤を含み、該D紫外線吸収剤の含有量が着色感放射線性組成物の固形分に対して、0.1質量~10質量であることを特徴とする。式I中、Rは、水素原子又は1価の置換基を表す。は主鎖構造との結合の部位を表す。Rが表す1価の置換基としては、直鎖アルキル基、分岐アルキル基、水酸基、ニトロ基、スルホ基等が挙げられる。これらのうち、直鎖アルキル基、分岐アルキル基、中でも、メチル基、エチル基が好ましい。以下、本発明の着色感放射線性組成物に含有される各成分について、詳細に説明する。<A着色剤>本発明の着色感放射線性組成物は、着色剤を含有する。着色剤としては顔料でも、染料でもどちらでもよい。また、着色剤として、2種以上の顔料であっても、2種以上の染料であってもよく、1種以上の顔料と1種以上の染料を併用してもよい。本発明の着色感放射線性組成物は、赤色、緑色、および青色の着色感放射線性組成物が好ましく、補色系のシアン色、マゼンタ色、またはイエロー色の着色感放射線性組成物にも適用可能である。好ましくは、赤色、緑色、および青色の着色感放射線性組成物であり、赤色の着色感放射線性組成物に適用したときに、大きな効果が得られ、特に赤色顔料を用いた着色感放射線性組成物に適用することで、さらに大きな効果が得られる。以下に、赤色、緑色、および青色の着色感放射線性組成物が含む着色剤について説明する。赤色の着色感放射線性組成物赤色の着色感放射線性組成物には、赤色およびオレンジの顔料、または染料を含む。さらに黄色の顔料、または染料を含んでもよい。2種以上の赤色の着色剤でもよいし、2種以上の赤色着色剤と黄色の着色剤でもよいし、赤色の着色剤と2種以上の黄色着色剤でもよいし、2種以上の赤色着色剤と2種以上の黄色着色剤とを使用してもよい。赤色の顔料としては、例えば、C.I.ピグメントレッド1、2、3、4、5、6、7、9、10、14、17、22、23、31、38、41、48:1、48:2、48:3、48:4、49、49:1、49:2、52:1、52:2、53:1、57:1、60:1、63:1、66、67、81:1、81:2、81:3、83、88、90、105、112、119、122、123、144、146、149、150、155、166、168、169、170、171、172、175、176、177、178、179、184、185、187、188、190、200、202、206、207、208、209、210、216、220、224、226、242、246、254、255、264、270、272、279オレンジ色の顔料としては、C.I.ピグメントオレンジ2、5、13、16、17:1、31、34、36、38、43、46、48、49、51、52、55、59、60、61、62、64、71、73等である。赤色の染料としては、例えば、C.I.アシッドレッド1、4、8、14、17、18、26、27、29、31、34、35、37、42、44、50、51、52、57、66、73、80、87、88、91、92、94、97、103、111、114、129、133、134、138、143、145、150、151、158、176、183、198、211、215、216、217、249、252、257、260、266、274等である。これらの赤色およびオレンジ色の着色剤のうちでも、着色パターンの直線性、および残渣の発生が抑制される観点から、C.I.ピグメントレッド166、177、224、242、254が好ましく、特にC.I.ピグメントレッド254が好ましい。黄色の顔料としては、例えば、C.I.ピグメントイエロー1、2、3、4、5、6、10、11、12、13、14、15、16、17、18、20、24、31、32、34、35、35:1、36、36:1、37、37:1、40、42、43、53、55、60、61、62、63、65、73、74、77、81、83、86、93、94、95、97、98、100、101、104、106、108、109、110、113、114、115、116、117、118、119、120、123、125、126、127、128、129、137、138、139、147、148、150、151、152、153、154、155、156、161、162、164、166、167、168、169、170、171、172、173、174、175、176、177、179、180、181、182、185、187、188、193、194、199、213、214等である。黄色の染料としては、例えば、C.I.アシッドイエロー1、3、7、9、11、17、23、25、29、34、36、42、54、72、73、76、79、98、99、111、112、114、116、184、243;C.I.フッドイエロー3等を挙げることができる。これらの黄色の着色剤のうちでも、着色パターンの直線性、および残渣の発生が抑制される観点から、C.I.ピグメントイエロー139が、好ましい。赤色の着色感放射線性組成物における赤色の着色剤と黄色の着色剤との含有比としては質量基準で、赤色の着色剤:黄色の着色剤=80:20~60:40であることがで好ましく、70:30であることが特に好ましい。また、赤色の着色感放射線性組成物における全着色剤の含有量は、赤色の着色感放射線性組成物の全固形分に対して、質量基準で、10~40であることが好ましく、20~30であることがより好ましい。緑色の着色感放射線性組成物緑色の着色感放射線性組成物には、緑色の顔料、または染料を含む。さらに黄色の顔料、または染料を含んでもよい。2種以上の緑色着色剤と黄色の着色剤でもよいし、緑色の着色剤と2種以上の黄色着色剤でもよいし、2種以上の緑色着色剤と2種以上の黄色着色剤とを使用してもよい。緑色顔料としては、例えば、C.I.ピグメントグリーン7、10、36、37、58等である。緑色染料としては、例えば、C.I.アシッドグリーン1、3、5、9、16、25、27、50等である。これらの緑色の着色剤のうちでも、C.I.ピグメントグリーン7、36、58が好ましく、特にC.I.ピグメントグリーン36、58が好ましい。黄色顔料としては、例えば、C.I.ピグメントイエロー1、2、3、4、5、6、10、11、12、13、14、15、16、17、18、20、24、31、32、34、35、35:1、36、36:1、37、37:1、40、42、43、53、55、60、61、62、63、65、73、74、77、81、83、86、93、94、95、97、98、100、101、104、106、108、109、110、113、114、115、116、117、118、119、120、123、125、126、127、128、129、137、138、139、147、148、150、151、152、153、154、155、156、161、162、164、166、167、168、169、170、171、172、173、174、175、176、177、179、180、181、182、185、187、188、193、194、199、213、214等である。黄色染料としては、例えば、C.I.アシッドイエロー1、3、7、9、11、17、23、25、29、34、36、42、54、72、73、76、79、98、99、111、112、114、116、184、243;C.I.フッドイエロー3等を挙げることができる。これらの黄色の着色剤のうちでも、C.I.ピグメントイエロー139、150、185が好ましい。緑色の着色感放射線性組成物における緑色の着色剤と黄色の着色剤との含有比としては質量基準で、緑色の着色剤:黄色の着色剤=50:50~70:30であることがで好ましく、特に好ましくは60:40である。また、緑色の着色感放射線性組成物における全着色剤の含有量は、緑色の着色感放射線性組成物の全固形分に対して、質量基準で、10~40であることが好ましく、20~30であることがより好ましい。青色の着色感放射線性組成物青色の着色感放射線性組成物には、青色の顔料、または染料を含む。さらに紫色の顔料、または染料を含んでもよい。青色着色剤だけでもよいし、2種以上の青色着色剤と紫色の着色剤でもよいし、青色の着色剤と2種以上の紫色着色剤でもよいし、2種以上の青色着色剤と2種以上の紫色着色剤とを使用してもよい。青色顔料としては、例えば、C.I.ピグメントブルー1、2、15、15:1、15:2、15:3、15:4、15:6、16、22、60、64、66、79、80等である。青色染料としては、例えば、C.I.アシッドブルー1、7、9、15、18、23、25、27、29、40~45、62、70、74、80、83、86、87、90、92、103、112、113、120、129、138、147、158、171、182、192、243、324:1等である。これらの青色の着色剤のうちでも、C.I.ピグメントブルー15:3、15:6が好ましく、特にC.I.ピグメントブルー15:6が好ましい。紫色顔料としては、例えば、C.I.ピグメントバイオレット1、19、23、27、32、37、42等である。紫色染料としては、例えば、C.I.アシッドバイオレット6B、7、9、17、19、C.I.アシッドクロームバイオレットK3等を挙げることができる。紫色染料としては、後述の一般式Mで表されるジピロメテン染料も好ましい。一般式Mで表されるジピロメテン染料=特定染料本発明における青色画素は、下記一般式Mで表されるジピロメテン染料以下、適宜特定染料と称する。を含むことが好ましい。前記特定染料としては、下記一般式Mで表されるジピロメテン染料であればよく、一般式Mと金属もしくは金属化合物とから得られるジピロメテン金属錯体化合物またはその互変異性体に由来する構造を含む。一般式M中、R4~R10は、各々独立に水素原子または1価の置換基を表す。ただし、R4とR9とが互いに結合して環を形成することはない。前記一般式Mで表されるジピロメテン化合物と金属または金属化合物とから得られるジピロメテン金属錯体化合物またはその互変異性体としては、具体的には、下記一般式5又は下記一般式6で表されるジピロメテン金属錯体化合物が挙げられる。但し、本発明はこれらに限定されるものではない。一般式5で表されるジピロメテン金属錯体化合物上記一般式5中、R4~R9は各々独立に、水素原子、又は置換基を表し、R10は、水素原子、ハロゲン原子、アルキル基、アリール基、又はヘテロ環基を表す。Maは、金属原子、又は金属化合物を表す。X1は、Maに結合可能な基を表し、X2は、Maの電荷を中和する基を表し、X1とX2は、互いに結合してMaと共に5員、6員、又は7員の環を形成していてもよい。ただし、R4とR9とが互いに結合して環を形成することはない。なお、上記一般式5で表されるジピロメテン金属錯体化合物は、互変異性体を含む。色素残基を構成するために前記一般式5で表されるジピロメテン金属錯体化合物から水素原子が1つ又は2つ外れる部位としては特に限定はないが、合成適合性の点で、R4~R9のいずれか1つ又は2つの部位が好ましく、R4、R6、R7及びR9のいずれか1つ又は2つの部位がより好ましく、R4及びR9のいずれか1つ又は2つの部位が更に好ましい。本発明における特定染料はアルカリ可溶性基を有することが好ましい。特定染料にアルカリ可溶性基を導入する方法として、アルカリ可溶性基を有する色素単量体又は構造単位を用いる場合、前記一般式5で表されるジピロメテン金属錯体化合物のR4~R10、X1、X2のいずれか1つ又は2つ以上の置換基にアルカリ可溶性基を持たせることができる。これら置換基の中でも、R4~R9及びX1のいずれかが好ましく、R4、R6、R7及びR9のいずれかがより好ましく、R4及びR9のいずれかが更に好ましい。上記一般式5で表されるジピロメテン金属錯体化合物は、本発明の効果を損なわない限りにおいて、アルカリ可溶性基以外の官能基を有していてもよい。上記R4~R9としては、例えば、ハロゲン原子例えば、フッ素、塩素、臭素、アルキル基好ましくは炭素数1~48、より好ましくは炭素数1~24の、直鎖、分岐鎖、又は環状のアルキル基で、例えば、メチル、エチル、プロピル、イソプロピル、ブチル、t-ブチル、ペンチル、ヘキシル、ヘプチル、オクチル、2-エチルヘキシル、ドデシル、ヘキサデシル、シクロプロピル、シクロペンチル、シクロヘキシル、1-ノルボルニル、1-アダマンチル、アルケニル基好ましくは炭素数2~48、より好ましくは炭素数2~18のアルケニル基で、例えば、ビニル、アリル、3-ブテン-1-イル、アリール基好ましくは炭素数6~48、より好ましくは炭素数6~24のアリール基で、例えば、フェニル、ナフチル、ヘテロ環基好ましくは炭素数1~32、より好ましくは炭素数1~18のヘテロ環基で、例えば、2-チエニル、4-ピリジル、2-フリル、2-ピリミジニル、1-ピリジル、2-ベンゾチアゾリル、1-イミダゾリル、1-ピラゾリル、ベンゾトリアゾール-1-イル、シリル基好ましくは炭素数3~38、より好ましくは炭素数3~18のシリル基で、例えば、トリメチルシリル、トリエチルシリル、トリブチルシリル、t-ブチルジメチルシリル、t-ヘキシルジメチルシリル、ヒドロキシ基、シアノ基、ニトロ基、アルコキシ基好ましくは炭素数1~48、より好ましくは炭素数1~24のアルコキシ基で、例えば、メトキシ、エトキシ、1-ブトキシ、2-ブトキシ、イソプロポキシ、t-ブトキシ、ドデシルオキシ、シクロアルキルオキシ基で、例えば、シクロペンチルオキシ、シクロヘキシルオキシ、アリールオキシ基好ましくは炭素数6~48、より好ましくは炭素数6~24のアリールオキシ基で、例えば、フェノキシ、1-ナフトキシ、ヘテロ環オキシ基好ましくは炭素数1~32、より好ましくは炭素数1~18のヘテロ環オキシ基で、例えば、1-フェニルテトラゾール-5-オキシ、2-テトラヒドロピラニルオキシ、シリルオキシ基好ましくは炭素数1~32、より好ましくは炭素数1~18のシリルオキシ基で、例えば、トリメチルシリルオキシ、t-ブチルジメチルシリルオキシ、ジフェニルメチルシリルオキシ、アシルオキシ基好ましくは炭素数2~48、より好ましくは炭素数2~24のアシルオキシ基で、例えば、アセトキシ、ピバロイルオキシ、ベンゾイルオキシ、ドデカノイルオキシ、アルコキシカルボニルオキシ基好ましくは炭素数2~48、より好ましくは炭素数2~24のアルコキシカルボニルオキシ基で、例えば、エトキシカルボニルオキシ、t-ブトキシカルボニルオキシ、シクロアルキルオキシカルボニルオキシ例えば、シクロヘキシルオキシカルボニルオキシ、アリールオキシカルボニルオキシ基好ましくは炭素数7~32、より好ましくは炭素数7~24のアリールオキシカルボニルオキシ基で、例えば、フェノキシカルボニルオキシ、カルバモイルオキシ基好ましくは炭素数1~48、よりこの好ましくは炭素数1~24のカルバモイルオキシ基で、例えば、N,N-ジメチルカルバモイルオキシ、N-ブチルカルバモイルオキシ、N-フェニルカルバモイルオキシ、N-エチル-N-フェニルカルバモイルオキシ、スルファモイルオキシ基好ましくは炭素数1~32、より好ましくは炭素数1~24のスルファモイルオキシ基で、例えば、N,N-ジエチルスルファモイルオキシ、N-プロピルスルファモイルオキシ、アルキルスルホニルオキシ基好ましくは炭素数1~38、より好ましくは炭素数1~24のアルキルスルホニルオキシ基で、例えば、メチルスルホニルオキシ、ヘキサデシルスルホニルオキシ、シクロヘキシルスルホニルオキシ、アリールスルホニルオキシ基好ましくは炭素数6~32、より好ましくは炭素数6~24のアリールスルホニルオキシ基で、例えば、フェニルスルホニルオキシ、アシル基好ましくは炭素数1~48、より好ましくは炭素数1~24のアシル基で、例えば、ホルミル、アセチル、ピバロイル、ベンゾイル、テトラデカノイル、シクロヘキサノイル、アルコキシカルボニル基好ましくは炭素数2~48、より好ましくは炭素数2~24のアルコキシカルボニル基で、例えば、メトキシカルボニル、エトキシカルボニル、オクタデシルオキシカルボニル、シクロヘキシルオキシカルボニル、2,6-ジ-tert-ブチル-4-メチルシクロヘキシルオキシカルボニル、アリールオキシカルボニル基好ましくは炭素数7~32、より好ましくは炭素数7~24のアリールオキシカルボニル基で、例えば、フェノキシカルボニル、カルバモイル基好ましくは炭素数1~48、より好ましくは炭素数1~24のカルバモイル基で、例えば、カルバモイル、N,N-ジエチルカルバモイル、N-エチル-N-オクチルカルバモイル、N,N-ジブチルカルバモイル、N-プロピルカルバモイル、N-フェニルカルバモイル、N-メチルN-フェニルカルバモイル、N,N-ジシクロへキシルカルバモイル、アミノ基好ましくは炭素数32以下、より好ましくは炭素数24以下のアミノ基で、例えば、アミノ、メチルアミノ、N,N-ジブチルアミノ、テトラデシルアミノ、2-エチルへキシルアミノ、シクロヘキシルアミノ、アニリノ基好ましくは炭素数6~32、より好ましくは炭素数6~24のアニリノ基で、例えば、アニリノ、N-メチルアニリノ、ヘテロ環アミノ基好ましくは炭素数1~32、より好ましくは炭素数1~18のヘテロ環アミノ基で、例えば、4-ピリジルアミノ、カルボンアミド基好ましくは炭素数2~48、より好ましくは炭素数2~24のカルボンアミド基で、例えば、アセトアミド、ベンズアミド、テトラデカンアミド、ピバロイルアミド、シクロヘキサンアミド、ウレイド基好ましくは炭素数1~32、より好ましくは炭素数1~24のウレイド基で、例えば、ウレイド、N,N-ジメチルウレイド、N-フェニルウレイド、イミド基好ましくは炭素数36以下、より好ましくは炭素数24以下のイミド基で、例えば、N-スクシンイミド、N-フタルイミド、アルコキシカルボニルアミノ基好ましくは炭素数2~48、より好ましくは炭素数2~24のアルコキシカルボニルアミノ基で、例えば、メトキシカルボニルアミノ、エトキシカルボニルアミノ、t-ブトキシカルボニルアミノ、オクタデシルオキシカルボニルアミノ、シクロヘキシルオキシカルボニルアミノ、アリールオキシカルボニルアミノ基好ましくは炭素数7~32、より好ましくは炭素数7~24のアリールオキシカルボニルアミノ基で、例えば、フェノキシカルボニルアミノ、スルホンアミド基好ましくは炭素数1~48、より好ましくは炭素数1~24のスルホンアミド基で、例えば、メタンスルホンアミド、ブタンスルホンアミド、ベンゼンスルホンアミド、ヘキサデカンスルホンアミド、シクロヘキサンスルホンアミド、スルファモイルアミノ基好ましくは炭素数1~48、より好ましくは炭素数1~24のスルファモイルアミノ基で、例えば、N、N-ジプロピルスルファモイルアミノ、N-エチル-N-ドデシルスルファモイルアミノ、アゾ基好ましくは炭素数1~32、より好ましくは炭素数1~24のアゾ基で、例えば、フェニルアゾ、3-ピラゾリルアゾ、アルキルチオ基好ましくは炭素数1~48、より好ましくは炭素数1~24のアルキルチオ基で、例えば、メチルチオ、エチルチオ、オクチルチオ、シクロヘキシルチオ、アリールチオ基好ましくは炭素数6~48、より好ましくは炭素数6~24のアリールチオ基で、例えば、フェニルチオ、ヘテロ環チオ基好ましくは炭素数1~32、より好ましくは炭素数1~18のヘテロ環チオ基で、例えば、2-ベンゾチアゾリルチオ、2-ピリジルチオ、1-フェニルテトラゾリルチオ、アルキルスルフィニル基好ましくは炭素数1~32、より好ましくは炭素数1~24のアルキルスルフィニル基で、例えば、ドデカンスルフィニル、アリールスルフィニル基好ましくは炭素数6~32、より好ましくは炭素数6~24のアリールスルフィニル基で、例えば、フェニルスルフィニル、アルキルスルホニル基好ましくは炭素数1~48、より好ましくは炭素数1~24のアルキルスルホニル基で、例えば、メチルスルホニル、エチルスルホニル、プロピルスルホニル、ブチルスルホニル、イソプロピルスルホニル、2-エチルヘキシルスルホニル、ヘキサデシルスルホニル、オクチルスルホニル、シクロヘキシルスルホニル、アリールスルホニル基好ましくは炭素数6~48、より好ましくは炭素数6~24のアリールスルホニル基で、例えば、フェニルスルホニル、1-ナフチルスルホニル、スルファモイル基好ましくは炭素数32以下、より好ましくは炭素数24以下のスルファモイル基で、例えば、スルファモイル、N,N-ジプロピルスルファモイル、N-エチル-N-ドデシルスルファモイル、N-エチル-N-フェニルスルファモイル、N-シクロヘキシルスルファモイル、スルホ基、ホスホニル基好ましくは炭素数1~32、より好ましくは炭素数1~24のホスホニル基で、例えば、フェノキシホスホニル、オクチルオキシホスホニル、フェニルホスホニル、ホスフィノイルアミノ基好ましくは炭素数1~32、より好ましくは炭素数1~24のホスフィノイルアミノ基で、例えば、ジエトキシホスフィノイルアミノ、ジオクチルオキシホスフィノイルアミノが挙げられる。前記R4及びR9としては、上記の中でも、アルキルアミノ基、アリールアミノ基、カルボンアミド基、ウレイド基、イミド基、アルコキシカルボニルアミノ基、スルホンアミド基が好ましく、カルボンアミド基、ウレイド基、アルコキシカルボニルアミノ基、スルホンアミド基がより好ましく、カルボンアミド基、ウレイド基、アルコキシカルボニルアミノ基、スルホンアミド基が更に好ましく、カルボンアミド基、ウレイド基が特に好ましい。前記R5及びR8としては、上記の中でも、アルコキシカルボニル基、アリールオキシカルボニル基、カルバモイル基、アルキルスルホニル基、アリールスルホニル基、ニトリル基、イミド基、カルバモイルスルホニル基が好ましく、アルコキシカルボニル基、アリールオキシカルボニル基、カルバモイル基、アルキルスルホニル基、ニトリル基、イミド基、カルバモイルスルホニル基がより好ましく、アルコキシカルボニル基、アリールオキシカルボニル基、カルバモイル基、ニトリル基、イミド基、カルバモイルスルホニル基が更に好ましく、アルコキシカルボニル基、アリールオキシカルボニル基、カルバモイル基が特に好ましい。前記R6及びR7としては、上記の中でも、置換又は無置換のアルキル基、置換又は無置換のアリール基、置換又は無置換のヘテロ環基が好ましく、更に好ましくは置換又は無置換のアルキル基、置換又は無置換のアリール基である。R6及びR7がアルキル基を表す場合の、該アルキル基としては、好ましくは、炭素数1~12の直鎖、分岐鎖、又は環状の置換又は無置換のアルキル基であり、より具体的には、例えば、メチル基、エチル基、n-プロピル基、イソプロピル基、シクロプロピル基、n-ブチル基、i-ブチル基、t-ブチル基、シクロブチル基、シクロペンチル基、シクロヘキシル基、及び、ベンジル基が挙げられ、より好ましくは炭素数1~12の分岐鎖、又は環状の置換又は無置換のアルキル基であり、より具体的には、例えば、イソプロピル基、シクロプロピル基、i-ブチル基、t-ブチル基、シクロブチル基、シクロペンチル基、シクロヘキシル基が挙げられ、更に好ましくは、炭素数1~12の2級又は3級の置換又は無置換のアルキル基であり、より具体的には、例えば、イソプロピル基、シクロプロピル基、i-ブチル基、t-ブチル基、シクロブチル基、シクロヘキシル基が挙げられる。R6及びR7がアリール基を表す場合の、該アリール基としては、好ましくは、置換又は無置換のフェニル基、置換又は無置換のナフチル基が挙げられ、より好ましくは置換又は無置換のフェニル基である。R6及びR7がヘテロ環基を表す場合の、該ヘテロ環基としては、好ましくは、置換又は無置換の2-チエニル基、置換又は無置換の4-ピリジル基、置換又は無置換の3-ピリジル基、置換又は無置換の2-ピリジル基、置換又は無置換の2-フリル基、置換又は無置換の2-ピリミジニル基、置換又は無置換の2-ベンゾチアゾリル基、置換又は無置換の1-イミダゾリル基、置換又は無置換の1-ピラゾリル基、置換又は無置換のベンゾトリアゾール-1-イル基が挙げられ、より好ましくは置換又は無置換の2-チエニル基、置換又は無置換の4-ピリジル基、置換又は無置換の2-フリル基、置換又は無置換の2-ピリミジニル基、置換又は無置換の1-ピリジル基が挙げられる。前記一般式5中、Maは、金属原子又は金属化合物を表す。金属原子又は金属化合物としては、錯体を形成可能な金属原子又は金属化合物であればいずれであってもよく、2価の金属原子、2価の金属酸化物、2価の金属水酸化物、又は2価の金属塩化物が含まれる。例えば、Zn、Mg、Si、Sn、Rh、Pt、Pd、Mo、Mn、Pb、Cu、Ni、Co、Fe等、及びAlCl、InCl、FeCl、TiCl2、SnCl2、SiCl2、GeCl2などの金属塩化物、TiO、VO等の金属酸化物、SiOH2等の金属水酸化物が含まれる。これらの中でも、錯体の安定性、分光特性、耐熱、耐光性、及び製造適性等の観点から、金属原子又は金属化合物として、Fe、Zn、Mg、Si、Pt、Pd、Mo、Mn、Cu、Ni、Co、TiO、及びVOが好ましく、Zn、Mg、Si、Pt、Pd、Cu、Ni、Co、及びVOが更に好ましく、Zn、Cu、Co、及びVOが特に好ましく、Znが最も好ましい。また、前記一般式5中、R10は、水素原子、ハロゲン原子、アルキル基、アリール基、又はヘテロ環基を表し、好ましくは水素原子である。前記一般式5中、X1は、Maに結合可能な基であればいずれであってもよく、具体的には、水、アルコール類例えば、メタノール、エタノール、プロパノール等、更に金属キレート[1]坂口武一上野景平著1995年南江堂、[2]1996年、[3]1997年等に記載の化合物が挙げられる。中でも、製造の点で、水、カルボン酸化合物、アルコール類が好ましく、水、カルボン酸化合物がより好ましい。前記一般式5中、X2で表されるMaの電荷を中和する基としては、例えば、ハロゲン原子、水酸基、カルボン酸基、燐酸基、スルホン酸基等が挙げられ、中でも、製造の点で、ハロゲン原子、水酸基、カルボン酸基、スルホン酸基が好ましく、水酸基、カルボン酸基がより好ましい。前記一般式5中、X1とX2は、互いに結合して、Maと共に5員、6員、又は7員の環を形成してもよい。形成される5員、6員、及び7員の環は、飽和環であっても不飽和環であってもよい。また、5員、6員、及び7員の環は、炭素原子のみで構成されていてもよく、窒素原子、酸素原子、又は/及び硫黄原子から選ばれる原子を少なくとも1個有するヘテロ環を形成していてもよい。前記一般式5で表される化合物の好ましい態様としては、R4~R9は各々独立に、R4~R9の説明で記載した好ましい態様であり、R10はR10の説明で記載した好ましい態様であり、MaはZn、Cu、Co、又はVOであり、X1は水、又はカルボン酸化合物であり、X2は水酸基、又はカルボン酸基であり、X1とX2とが互いに結合して5員又は6員環を形成していてもよい。一般式6で表されるジピロメテン金属錯体化合物上記一般式6中、R11及びR16は各々独立に、アルキル基、アルケニル基、アリール基、ヘテロ環基、アルコキシ基、アリールオキシ基、アルキルアミノ基、アリールアミノ基、又はヘテロ環アミノ基を表す。R12~R15は各々独立に、水素原子、又は置換基を表す。R17は、水素原子、ハロゲン原子、アルキル基、アリール基、又はヘテロ環基を表す。Maは、金属原子、又は金属化合物を表す。X2及びX3は、NRRは水素原子、アルキル基、アルケニル基、アリール基、ヘテロ環基、アシル基、アルキルスルホニル基、又はアリールスルホニル基を表す。、窒素原子、酸素原子、又は硫黄原子を表す。Y1及びY2は、NRRは水素原子、アルキル基、アルケニル基、アリール基、ヘテロ環基、アシル基、アルキルスルホニル基、又はアリールスルホニル基を表す。、窒素原子、又は炭素原子を表す。R11とY1は、互いに結合して5員、6員、又は7員の環を形成していてもよく、R16とY2は、互いに結合して5員、6員、又は7員の環を形成していてもよい。X1はMaと結合可能な基を表し、aは0、1、又は2を表す。なお、上記一般式6で表されるジピロメテン金属錯体化合物は、互変異性体を含む。色素残基を構成するために前記一般式6で表されるジピロメテン金属錯体化合物から水素原子が1つ又は2つ外れる部位としては特に限定はないが、R11~R17、X1、Y1~Y2のいずれか1つ又は2つの部位である。これらの中でも、合成適合性の点で、R11~R16及びX1のいずれか1つ又は2つの部位が好ましく、より好ましくは、R11、R13、R14及びR16のいずれか1つ又は2つの部位であり、更に好ましくは、R11及びR16のうち1つ又は2つの部位である。本発明における特定染料にアルカリ可溶性基を導入する方法として、アルカリ可溶性基を有する色素単量体又は構造単位を用いる場合、前記一般式6で表されるジピロメテン金属錯体化合物のR11~R17、X1、Y1~Y2のいずれか1つ又は2つ以上の置換基にアルカリ可溶性基を持たせることができる。これら置換基の中でも、R11~~R16及びX1のいずれかが好ましく、R11、R13、R14及びR16のいずれかがより好ましく、R11及びR16のいずれかが更に好ましい。上記一般式6で表されるジピロメテン金属錯体化合物は、本発明の効果を損なわない限りにおいて、アルカリ可溶性基以外の官能基を有していてもよい。上記R12~R15は、前記一般式5中のR5~R8と同義であり、好ましい態様も同様である。上記R17は、前記一般式5中のR10と同義であり、好ましい態様も同様である。上記Maは、前記一般式5中のMaと同義であり、好ましい範囲も同様である。より詳細には、前記一般式6において上記R12~R15のうち、前記R12及びR15としては、アルコキシカルボニル基、アリールオキシカルボニル基、カルバモイル基、アルキルスルホニル基、アリールスルホニル基、ニトリル基、イミド基、又は、カルバモイルスルホニル基が好ましく、アルコキシカルボニル基、アリールオキシカルボニル基、カルバモイル基、アルキルスルホニル基、ニトリル基、イミド基、カルバモイルスルホニル基がより好ましく、アルコキシカルボニル基、アリールオキシカルボニル基、カルバモイル基、ニトリル基、イミド基、カルバモイルスルホニル基が更に好ましく、アルコキシカルボニル基、アリールオキシカルボニル基、カルバモイル基が特に好ましい。前記R13及びR14としては、置換又は無置換のアルキル基、置換又は無置換のアリール基、置換又は無置換のヘテロ環基が好ましく、更に好ましくは置換又は無置換のアルキル基、置換又は無置換のアリール基である。ここで、より好ましいアルキル基、アリール基、及びヘテロ環基の具体例は、一般式5の前記R6及びR7において列記した具体例を同様に挙げることができる。前記一般式6中、R11及びR16は、アルキル基好ましくは炭素数1~36、より好ましくは炭素数1~12の直鎖、分岐鎖、又は環状のアルキル基で、例えば、メチル、エチル、プロピル、イソプロピル、ブチル、イソブチル、t-ブチル、ヘキシル、2-エチルヘキシル、ドデシル、シクロプロピル、シクロペンチル、シクロヘキシル、1-アダマンチル、アルケニル基好ましくは炭素数2~24、より好ましくは炭素数2~12のアルケニル基で、例えば、ビニル、アリル、3-ブテン-1-イル、アリール基好ましくは炭素数6~36、より好ましくは炭素数6~18のアリール基で、例えば、フェニル、ナフチル、ヘテロ環基好ましくは炭素数1~24、より好ましくは炭素数1~12のヘテロ環基で、例えば、2-チエニル、4-ピリジル、2-フリル、2-ピリミジニル、2-ピリジル、2-ベンゾチアゾリル、1-イミダゾリル、1-ピラゾリル、ベンゾトリアゾール-1-イル、アルコキシ基好ましくは炭素数1~36、より好ましくは炭素数1~18のアルコキシ基で、例えば、メトキシ、エトキシ、プロピルオキシ、ブトキシ、ヘキシルオキシ、2-エチルヘキシルオキシ、ドデシルオキシ、シクロヘキシルオキシ、アリールオキシ基好ましくは炭素数6~24、より好ましくは炭素数1~18のアリールオキシ基で、例えば、フェノキシ、ナフチルオキシ、アルキルアミノ基好ましくは炭素数1~36、より好ましくは炭素数1~18のアルキルアミノ基で、例えば、メチルアミノ、エチルアミノ、プロピルアミノ、ブチルアミノ、ヘキシルアミノ、2-エチルヘキシルアミノ、イソプロピルアミノ、t-ブチルアミノ、t-オクチルアミノ、シクロヘキシルアミノ、N,N-ジエチルアミノ、N,N-ジプロピルアミノ、N,N-ジブチルアミノ、N-メチル-N-エチルアミノ、アリールアミノ基好ましくは炭素数6~36、より好ましくは炭素数6~18のアリールアミノ基で、例えば、フェニルアミノ、ナフチルアミノ、N,N-ジフェニルアミノ、N-エチル-N-フェニルアミノ、又はヘテロ環アミノ基好ましくは炭素数1~24、より好ましくは炭素数1~12のヘテロ環アミノ基で、例えば、2-アミノピロール、3-アミノピラゾール、2-アミノピリジン、3-アミノピリジンを表す。前記R11及びR16としては、上記の中でも、アルキル基、アルケニル基、アリール基、ヘテロ環基、アルキルアミノ基、アリールアミノ基、ヘテロ環アミノ基が好ましく、アルキル基、アルケニル基、アリール基、ヘテロ環基、がより好ましく、アルキル基、アルケニル基、アリール基が更に好ましく、アルキル基が特に好ましい。前記一般式6中、R11及びR16のアルキル基、アルケニル基、アリール基、ヘテロ環基、アルコキシ基、アリールオキシ基、アルキルアミノ基、アリールアミノ基、又はヘテロ環アミノ基が、更に置換可能な基である場合には、後述する一般式1のR1の置換基で説明する置換基で置換されていてもよく、2個以上の置換基で置換されている場合には、それらの置換基は同一であっても異なっていてもよい。前記一般式6中、X2及びX3は、NR、窒素原子、酸素原子、又は硫黄原子を表す。ここで、Rは、水素原子、アルキル基好ましくは炭素数1~36、より好ましくは炭素数1~12の直鎖、分岐鎖、又は環状のアルキル基で、例えば、メチル、エチル、プロピル、イソプロピル、ブチル、イソブチル、t-ブチル、ヘキシル、2-エチルヘキシル、ドデシル、シクロプロピル、シクロペンチル、シクロヘキシル、1-アダマンチル、アルケニル基好ましくは炭素数2~24、より好ましくは炭素数2~12のアルケニル基で、例えば、ビニル、アリル、3-ブテン-1-イル、アリール基好ましくは炭素数6~36、より好ましくは炭素数6~18のアリール基で、例えば、フェニル、ナフチル、ヘテロ環基好ましくは炭素数1~24、より好ましくは炭素数1~12のヘテロ環基で、例えば、2-チエニル、4-ピリジル、2-フリル、2-ピリミジニル、1-ピリジル、2-ベンゾチアゾリル、1-イミダゾリル、1-ピラゾリル、ベンゾトリアゾール-1-イル、アシル基好ましくは炭素数1~24、より好ましくは炭素数2~18のアシル基で、例えば、アセチル、ピバロイル、2-エチルヘキシル、ベンゾイル、シクロヘキサノイル、アルキルスルホニル基好ましくは炭素数1~24、より好ましくは炭素数1~18のアルキルスルホニル基で、例えば、メチルスルホニル、エチルスルホニル、イソプロピルスルホニル、シクロヘキシルスルホニル、アリールスルホニル基好ましくは炭素数6~24、より好ましくは炭素数6~18のアリールスルホニル基で、例えば、フェニルスルホニル、ナフチルスルホニルを表す。上記Rのアルキル基、アルケニル基、アリール基、ヘテロ環基、アシル基、アルキルスルホニル基、アリールスルホニル基は、後述する一般式1のR1の置換基で説明する置換基で置換されていてもよく、複数の置換基で置換されている場合には、それらの置換基は同一であっても異なっていてもよい。前記一般式6中、Y1及びY2は、NR、窒素原子、又は炭素原子を表し、Rは、前記X2及びX3のRと同義であり、好ましい態様も同様である。前記一般式6中、R11とY1は、互いに結合して炭素原子と共に5員環例えば、シクロペンタン、ピロリジン、テトラヒドロフラン、ジオキソラン、テトラヒドロチオフェン、ピロール、フラン、チオフェン、インドール、ベンゾフラン、ベンゾチオフェン、6員環例えば、シクロヘキサン、ピペリジン、ピペラジン、モルホリン、テトラヒドロピラン、ジオキサン、ペンタメチレンスルフィド、ジチアン、ベンゼン、ピペリジン、ピペラジン、ピリダジン、キノリン、キナゾリン、又は7員環例えば、シクロヘプタン、ヘキサメチレンイミンを形成してもよい。前記一般式6中、R16とY2は、互いに結合して炭素原子と共に5員環例えば、シクロペンタン、ピロリジン、テトラヒドロフラン、ジオキソラン、テトラヒドロチオフェン、ピロール、フラン、チオフェン、インドール、ベンゾフラン、ベンゾチオフェン、6員環例えば、シクロヘキサン、ピペリジン、ピペラジン、モルホリン、テトラヒドロピラン、ジオキサン、ペンタメチレンスルフィド、ジチアン、ベンゼン、ピペリジン、ピペラジン、ピリダジン、キノリン、キナゾリン、又は7員環例えば、シクロヘプタン、ヘキサメチレンイミンを形成してもよい。前記一般式6中、R11とY1、及びR16とY2が結合して形成される5員、6員、及び7員の環が、置換可能な環である場合には、後述する一般式1のR1の置換基で説明する置換基で置換されていてもよく、2個以上の置換基で置換されている場合には、それらの置換基は同一であっても異なっていてもよい。前記一般式6中、X1はMaと結合可能な基を表し、具体的には、前記一般式5におけるX1と同様な基が挙げられ、好ましい態様も同様である。aは0、1、又は2を表す。前記一般式6で表される化合物の好ましい態様としては、R12~R15は各々独立に、前記一般式5中のR5~R8の説明で記載した好ましい態様であり、R17は前記一般式5中のR10の説明で記載した好ましい態様であり、MaはZn、Cu、Co、又はVOであり、X2はNRRは水素原子、アルキル基、窒素原子、又は酸素原子であり、X3はNRRは水素原子、アルキル基、又は酸素原子であり、Y1はNRRは水素原子、アルキル基、窒素原子、又は炭素原子であり、Y2は窒素原子、又は炭素原子であり、R11及びR16は各々独立に、アルキル基、アリール基、ヘテロ環基、アルコキシ基、又はアルキルアミノ基であり、X1は酸素原子を介して結合する基であり、aは0又は1である。R11とY1とが互いに結合して5員又は6員環を形成、又はR16とY2とが互いに結合して5員、6員環を形成していてもよい。前記一般式6で表される化合物の更に好ましい態様としては、R12~R15は各々独立に、一般式5で表される化合物におけるR5~R8の説明で記載した好ましい態様であり、R17は前記一般式5中のR10の説明で記載した好ましい態様であり、MaはZnであり、X2及びX3は、酸素原子であり、Y1はNHであり、Y2は窒素原子であり、R11及びR16は各々独立に、アルキル基、アリール基、ヘテロ環基、アルコキシ基、又はアルキルアミノ基であり、X1は酸素原子を介して結合する基であり、aは0又は1である。R11とY1とが互いに結合して5員又は6員環を形成、又はR16とY2とが互いに結合して5員、6員環を形成していてもよい。前記一般式5及び一般式6で表されるジピロメテン金属錯体化合物のモル吸光係数は、膜厚の観点から、できるだけ高いほうが好ましい。また、最大吸収波長λmaxは、色純度向上の観点から、520nm~580nmが好ましく、530nm~570nmが更に好ましい。なお、最大吸収波長、及びモル吸光係数は、分光光度計UV-2400PC島津製作所社製により測定されるものである。前記一般式5及び一般式6で表されるジピロメテン金属錯体化合物の融点は、溶解性の観点から、高すぎない方がよい。前記一般式5及び一般式6で表されるジピロメテン金属錯体化合物は、米国特許第4,774,339号、同第5,433,896号、特開2001-240761号公報、同2002-155052号公報、特許第3614586号公報、Aust.J.Chem,1965,11,1835-1845、J.H.Bogeretal,HeteroatomChemistry,Vol.1,No.5,3891990等に記載の方法で合成することができる。具体的には、特開2008-292970号公報の段落0131~0157に記載の方法を適用することができる。本発明における特定染料は、ジピロメテン構造を含む色素多量体であることが好ましく、ジピロメテン構造を含む色素多量体における色素部位が、前記一般式Mで表されるジピロメテン化合物と金属または金属化合物とから得られるジピロメテン金属錯体化合物またはその互変異性体に由来する構造であることが好ましい。さらに、前記一般式Mで表されるジピロメテン化合物と金属または金属化合物とから得られるジピロメテン金属錯体化合物またはその互変異性体としては、前記一般式5又は前記一般式6で表されるジピロメテン金属錯体化合物が好ましい。次に色素多量体について説明する。本発明における特定染料は、ジピロメテン構造を含む色素多量体であることが好ましいが、重量平均分子量Mwが5000以上20,000以下であることが好ましく、よし好ましくは5000以上16,000以下であり、さらに好ましくは6,000以上12,000以下である。重量平均分子量Mwが5,000未満であると、青色画素とした際、加熱処理による着色剤の熱拡散色移り、着色剤の染み込み、耐アルカリ溶出性、耐溶剤性が悪化する傾向がある。重量平均分子量が20,000を超えると、特に、現像残渣が悪化する傾向がある。また、分散度Mw/Mnとしては、1.00以上2.50以下であることが好ましい。分散度Mw/Mnが2.50を超えると、着色膜とした際、加熱処理による着色剤の熱拡散色移り、着色剤の染み込み、耐アルカリ溶出性、耐溶剤性が悪化する傾向がある。分散度Mw/Mnは、1.00以上2.50以下であることが必要であり、好ましくは1.00以上2.20以下であり、より好ましくは1.00以上2.00以下である。なお、重量平均分子量および分子量分布は、ゲル浸透クロマトグラフィ法GPCで、東ソー株式会社製HLC-8220GPC展開溶媒NMP、検出RI、ポリスチレンによる換算値を用いて測定された値を指す。本発明における特定染料は、アルカリ可溶性基を有することが好ましい。アルカリ可溶性基としては、カルボキシル基、ホスホノ基、スルホ基などが挙げられる。中でも、カルボキシル基が好ましい。後述するフォトリソ法で好適に使用する観点で、特定染料の酸価は、0.5mmol/g以上3.0mmol/g以下であることが好ましく、0.6mmol/g以上2.5mmol/g以下であることがより好ましく、0.7mmol/g以上2.0mmol/g以下であることが特に好ましい。本発明における特定染料としては、二量体、三量体、オリゴマー、ポリマーなどが挙げられる。色素多量体を共重合反応で合成する場合、前記他の重合性モノマーコモノマーは、重合性色素モノマーと重合可能なものであれば特に限定はない。これらのコモノマーには、スチレン系化合物、カルボン酸モノマー、およびそのエステル、アミド、イミドまたは無水物、ビニル化合物が含まれる。スチレン系化合物の例を挙げると、スチレン、α-メチルスチレン、ヒドロキシスチレン、p-クロロメチルスチレン、m-クロロメチルスチレンである。α,β-不飽和カルボン酸の例を挙げると、アクリル酸、メタクリル酸、マレイン酸、フマル酸、イタコン酸、シトラコン酸、メサコン酸、1-ブチン-2,3,4-トリカルボン酸である。不飽和カルボン酸のエステルの例を挙げると、上記α,β-不飽和カルボン酸のメチルエステル、エチルエステル、2-ヒドロキシエチルエステル、プロピルエステル、ブチルエステル、オクチルエステル、ドデシルエステル、2,2,6,6-テトラメチル-4-ピペリジルエステル、1,2,2,6,6-ペンタメチル-4-ピペリジルエステル、2-3-2-ベンゾトリアゾリル-4-ヒドロキシフェニルエチルエステルである。不飽和カルボン酸のアミドの例を挙げると、上記α,β-不飽和カルボン酸のメチルアミド、ジメチルアミド、エチルアミド、ジエチルアミド、プロピルアミド、ジプロピルアミド、ブチルアミド、ジブチルアミド、ヘキシルアミド、オクチルアミド、フェニルアミドなどである。不飽和カルボン酸のイミドの例を挙げると、マレイミド、イタコンイミド、N-ブチルマレイミド、N-オクチルマレイミド、N-フェニルマレイミドである。ビニル化合物の例を挙げると、酢酸ビニル、N-ビニルカルバゾール、N-ビニルピロリドンである。重合性色素モノマーとコモノマーとの共重合比は、重合性色素モノマーの種類によって異なるが通常、重合性色素モノマー100gに対して、コモノマー5~10000gの割合であることが好ましく、コモノマー5~1000gの割合であることがより好ましく、コモノマー5~100gの割合であることが特に好ましい。本発明における特定染料としては、下記一般式A、一般式B、及び、一般式Cで表される構成単位の少なくとも一つを有し、又は、一般式Dで表されるジピロメテン構造を含む色素多量体、が好適である。一般式Aで表される構成単位一般式A中、XA1は重合によって形成される連結基を表し、LA1は単結合または2価の連結基を表し、Dyeはジピロメテン構造を含む色素化合物から任意の水素原子を1個~1m個取り除いた色素残基を表す。XA2は重合によって形成される連結基を表し、LA2は単結合または2価の連結基を表し、mは0~3の整数を表し、mが2以上のときは、[内の構造は同じであっても異なっていてもよい。DyeとLA2とは、共有結合、イオン結合、及び、配位結合のいずれで連結されていてもよい。前記一般式A中、XA1及びXA2は、それぞれ独立に、重合によって形成される連結基を表す。すなわち重合反応で形成される主鎖に相当する繰り返し単位を形成する部分を指す。なお、2つので表された部位が繰り返し単位となる。XA1及びXA2としては、それぞれ独立に、置換もしくは無置換の不飽和エチレン基を重合して形成される連結基、環状エーテルを開環重合して形成される連結基等が挙げられ、好ましくは、不飽和エチレン基を重合して形成される連結基である。具体的には以下に示す連結基等が挙げられるが、本発明における重合によって形成される連結基はこれらに限定されるものではない。尚、下記X-1~X-15においてで示された部位でLA1またはLA2と連結していることを表す。一般式A中、LA1及びLA2は、それぞれ独立に、単結合または2価の連結基を表す。LA1及びLA2としては、それぞれ独立に、炭素数1~30の置換もしくは無置換の直鎖、分岐もしくは環状アルキレン基例えば、メチレン基、エチレン基、トリメチレン基、プロピレン基、ブチレン基など、炭素数6~30の置換もしくは無置換のアリーレン基例えば、フェニレン基、ナフタレン基等、置換もしくは無置換のヘテロ環連結基、-CH2=CH2-、-O-、-S-、-NR-、-C=O-、-SO-、-SO2-、下記一般式2で表される連結基、下記一般式3で表される連結基、又は下記一般式4で表される連結基等、及びこれらを2個以上連結して形成される連結基例えば、-NRC=O-、-OC=O-、-C=ONR-、-C=OO-を表す。前記Rは、水素原子、アルキル基、アリール基、又はヘテロ環基を表す。本発明の2価の連結基は、本発明の効果を奏しうる範囲であれば何ら限定されない。ここで、R2は、水素原子、アルキル基、アリール基、又はヘテロ環基を表す。R3は、水素原子、又は置換基を表す。kは、0~4の整数を表し、kが2以上のときは、R3は同じであっても異なっていてもよい。一般式2~一般式4中、は、上記一般式1における-CR1=CH2基と結合する位置を表し、は、上記一般式1におけるL2又はDyen=0の場合と結合する位置を表す。一般式A中、mは0~3の整数を表す。mが2以上の場合、複数存在するXA2は同じであっても異なっていてもよい。同様に、mが2以上の場合、複数存在するLA2は同じであっても異なっていてもよい。前記mは、0~2の整数が好ましく、0又は1がより好ましく、0が特に好ましい。一般式A中、Dyeは、ジピロメテン構造を含む色素化合物の任意の水素原子を1個~1m個取り除いた色素残基を表す。一般式A中、DyeとLA2とは、共有結合、イオン結合、配位結合のいずれで連結されていてもよいが、イオン結合又は配位結合で連結されていることが好ましい。一般式Bで表される構成単位一般式B中、XB1は重合によって形成される連結基を表し、LB1は単結合または2価の連結基を表し、AはDyeとイオン結合もしくは配位結合可能な基を表す。Dyeは、Aとイオン結合もしくは配位結合可能な基を有するジピロメテン構造を含む色素化合物、または該色素化合物から任意の水素原子を1個~m個除いた色素残基を表す。XB2は重合によって形成される連結基を表し、LB2は単結合または2価の連結基を表し、mは0~3の整数を表し、mが2以上のときは、[内の構造は同じであっても異なっていてもよい。DyeとLB2とは、共有結合、イオン結合、および、配位結合のいずれで連結されていてもよい。一般式B中のXB1、LB1、およびmは、それぞれ前記一般式A中のXA1、LA1、およびmと同義であり、好ましい範囲も同じである。一般式B中のXB2およびLB2は、それぞれ前記一般式A中のXA2およびLA2と同義であり、好ましい範囲も同じである。一般式B中のAで表される基としては、Dyeとイオン結合もしくは配位結合可能な基であればよく、イオン結合できる基としては、アニオン性基、カチオン性基のどちらでもよい。アニオン性基としては、カルボキシル基、ホスホ基、スルホ基、アシルスルホンアミド基、スルホンイミド基など、pKaが12以下のアニオン性基が好ましく、より好ましくはpKaが7以下であり、更に好ましくは、5以下である。アニオン性基はDye中のMaもしくはヘテロ環基とイオン結合もしくは配位結合しても良いが、Maとイオン結合することがより好ましい。アニオン性基として好ましい具体例を以下に示すが、本発明はこれらに限定されない。下記具体例中、Rは、水素原子、アルキル基、アリール基、又はヘテロ環基を表す。一般式B中のAで表されるカチオン性基としては、置換もしくは無置換のオニウムカチオン例えば、置換もしくは無置換のアンモニウム基、ピリジニウム基、イミダゾリウム基、スルホニウム基、ホスホニウム基などが好ましく、特に置換アンモニウム基が好ましい。一般式B中、mは0~3の整数を表す。mが2以上の場合、複数存在するXB2は同じであっても異なっていてもよい。同様に、mが2以上の場合、複数存在するLB2は同じであっても異なっていてもよい。前記mは、0~2の整数が好ましく、0又は1がより好ましく、0が特に好ましい。一般式B中のDyeは、ジピロメテン構造を含む色素化合物、または該色素化合物から任意の水素原子を1個~m個除いた色素残基である。一般式B中、DyeとLB2とは、共有結合、イオン結合、配位結合のいずれで連結されていてもよいが、イオン結合又は配位結合で連結されていることが好ましい。一般式Cで表される構成単位一般式C中、LC1は単結合または2価の連結基を表し、Dyeはジピロメテン構造を含む色素化合物から任意の水素原子を2個取り除いた2価の色素残基を表す。一般式C中のLC1は、前記一般式AにおけるLA1と同義であり、好ましい範囲も同じである。以下に、特定染料を構成するジピロメテン構造を含む構成単位を示す。共重合成分本発明の特定染料は、前記一般式A、一般式B、及び、一般式Cで表される構成単位のみで構成されていてもよいが、前記一般式A、一般式B、及び、一般式Cで表される構成単位の少なくとも一つと、他の構成単位と、を含んで構成されていてもよいこの場合、前記一般式A、一般式B、及び、一般式Cで表される構成単位の少なくとも一つと、他の構成単位と、の少なくとも一方がアルカリ可溶性基を含むことが好ましい。。他の構成単位としては、側鎖にアルカリ可溶性基カルボキシル基、ホスホノ基、スルホ基、等を有する構造単位が好ましい。以下、他の構成単位の具体例を示すが、本発明はこれらに限定されない。また、不飽和基を側鎖に有する下記の構成単位も共重合成分として好ましい。例えば、エチレン性不飽和基例えば、メタクリル基、アクリル基、スチリル基等が挙げられ、これらの構成単位を含むことによって耐熱性、耐溶剤性が良好となる。一般式Dで表される色素多量体一般式D中、LD1はm価の連結基を表し、mは2~100の整数を表し、mが2以上のときは、Dyeの構造は同じであっても異なっていてもよい。Dyeはジピロメテン構造を含む色素化合物から任意の水素原子を1個取り除いた色素残基を表す。mは好ましくは2~80であり、より好ましくは2~40であり、特に好ましくは2~10である。mが2の場合、LD1で表される2価の連結基としては、炭素数1~30の置換もしくは無置換の直鎖、分岐もしくは環状アルキレン基例えば、メチレン基、エチレン基、トリメチレン基、プロピレン基、ブチレン基など、炭素数6~30の置換もしくは無置換のアリーレン基例えば、フェニレン基、ナフタレン基等、置換もしくは無置換のヘテロ環連結基、-CH2=CH2-、-O-、-S-、-NR-、-C=O-、-SO-、-SO2-,および、これらを2個以上連結して形成される連結基例えば、-NRC=O-、-OC=O-、-C=ONR-、-C=OO-、-NRC=ONR-などが好適に挙げられる。前記Rは、水素原子、アルキル基、アリール基、又はヘテロ環基を表す。mが3以上のm価の連結基は、置換もしくは無置換のアリーレン基1,3,5-フェニレン基、1,2,4-フェニレン基、1,4,5,8-ナフタレン基など、へテロ環連結基例えば、1,3,5-トリアジン基など、アルキレン連結基等を中心母核とし、前記2価の連結基が置換して形成される連結基が挙げられる。一般式1で表される色素単量体本発明における特定色素単量体は、下記一般式1で表されるジピロメテン構造を含む色素単量体を重合させて得られることも好ましい。上記一般式1中、R1は、水素原子、ハロゲン原子、アルキル基、又はアリール基を表す。L1は、-NR2C=O-、-OC=O-、-C=ONR2-、-C=OO-、下記一般式2で表される基、下記一般式3で表される基、又は下記一般式4で表される基を表す。L2は、2価の連結基を表す。m及びnは各々独立に、0又は1を表す。Dyeはジピロメテン構造を含む色素残基を表す。R2は、水素原子、アルキル基、アリール基、又はヘテロ環基を表す。ここで、R2は、水素原子、アルキル基、アリール基、又はヘテロ環基を表す。R3は、水素原子、又は置換基を表す。kは、0~4の整数を表し、kが2以上のときは、R3は同じあっても異なっていてもよい。一般式2~一般式4中、は、上記一般式1における-CR1=CH2基と結合する位置を表し、は、上記一般式1におけるL2又はDyen=0の場合と結合する位置を表す。すなわち、前記一般式1で表されるジピロメテン構造を含む色素単量体は、ジピロメテン構造を含む色素化合物に、-L2n-L1m-CR1=CH2で表される重合性基が導入された化合物である。なお、m及びnのいずれもが0の場合、ジピロメテン構造を含む色素化合物に直接-CR1=CH2基が導入される。前記一般式1中、R1は、水素原子、ハロゲン原子、アルキル基、又はアリール基を表す。R1がアルキル基又はアリール基の場合、無置換でも置換されていてもよい。上記R1がアルキル基の場合、好ましくは炭素数1~36、より好ましくは炭素数1~6の置換もしくは無置換の直鎖、分岐鎖又は環状のアルキル基が好適である。アルキル基の例としては、メチル基、エチル基、プロピル基、ブチル基、オクチル基、イソプロピル基、シクロヘキシル基等が挙げられる。上記R1がアリール基の場合、好ましくは炭素数6~18、より好ましくは6~14、さらに好ましくは炭素数6~12の置換もしくは無置換のアリール基が好適である。アリール基の例としては、フェニル基、ナフチル基等が挙げられる。上記R1が置換アルキル基及び置換アリール基の場合の置換基は、ハロゲン原子例えば、フッ素、塩素、臭素、ヨウ素、アルキル基好ましくは炭素数1~24、より好ましくは炭素数1~12のアルキル基で、例えば、メチル、エチル、プロピル、ブチル、イソプロピル、t-ブチル、2-エチルヘキシル、ドデシル、シクロプロピル、シクロペンチル、シクロヘキシル、アダマンチル、アリール基好ましくは炭素数6~24、より好ましくは炭素数6~12のアリール基で、例えば、フェニル、ナフチル、ヘテロ環基好ましくは炭素数1~24、より好ましくは炭素数1~12のヘテロ環基で、例えば、2-チエニル、4-ピリジル、2-フリル、2-ピリミジニル、1-ピリジル、2-ベンゾチアゾリル、1-イミダゾリル、1-ピラゾリル、ベンゾトリアゾール-1-イル、シリル基好ましくは炭素数3~24、より好ましくは炭素数3~12のシリル基で、例えば、トリメチルシリル、トリエチルシリル、トリブチルシリル、t-ブチルジメチルシリル、t-ヘキシルジメチルシリル、ヒドロキシル基、シアノ基、ニトロ基、スルホン酸基、ホスホン酸基、カルボキシル基、アルコキシ基好ましくは炭素数1~24、より好ましくは炭素数1~12、更に好ましくは炭素数1~6のアルコキシ基で、例えば、メトキシ、エトキシ、1-ブトキシ、2-ブトキシ、イソプロポキシ、t-ブトキシ、ドデシルオキシ、シクロアルキルオキシ基で、例えば、シクロペンチルオキシ、シクロヘキシルオキシ、アリールオキシ基好ましくは炭素数6~24、より好ましくは炭素数6~12のアリールオキシ基で、例えば、フェノキシ、1-ナフトキシ、ヘテロ環オキシ基好ましくは炭素数1~24、より好ましくは炭素数1~12のヘテロ環オキシ基で、例えば、1-フェニルテトラゾール-5-オキシ、2-テトラヒドロピラニルオキシ、シリルオキシ基好ましくは炭素数1~24、より好ましくは炭素数1~12のシリルオキシ基で、例えば、トリメチルシリルオキシ、t-ブチルジメチルシリルオキシ、ジフェニルメチルシリルオキシ、アシルオキシ基好ましくは炭素数2~24、より好ましくは炭素数2~12のアシルオキシ基で、例えば、アセトキシ、ピバロイルオキシ、ベンゾイルオキシ、ドデカノイルオキシ、アルコキシカルボニルオキシ基好ましくは炭素数2~24、より好ましくは炭素数2~12、更に好ましくは炭素数2~6のアルコキシカルボニルオキシ基で、例えば、エトキシカルボニルオキシ、t-ブトキシカルボニルオキシ、シクロアルキルオキシカルボニルオキシ例えば、シクロヘキシルオキシカルボニルオキシ、アリールオキシカルボニルオキシ基好ましくは炭素数7~24、より好ましくは炭素数7~12のアリールオキシカルボニルオキシ基で、例えば、フェノキシカルボニルオキシ、カルバモイルオキシ基好ましくは炭素数1~24、より好ましくは炭素数1~12、更に好ましくは炭素数1~6のカルバモイルオキシ基で、例えば、N,N-ジメチルカルバモイルオキシ、N-ブチルカルバモイルオキシ、N-フェニルカルバモイルオキシ、N-エチル-N-フェニルカルバモイルオキシ、スルファモイルオキシ基好ましくは炭素数1~24、より好ましくは炭素数1~12、更に好ましくは炭素数1~6のスルファモイルオキシ基で、例えば、N,N-ジエチルスルファモイルオキシ、N-プロピルスルファモイルオキシ、アルキルスルホニルオキシ基好ましくは炭素数1~24、より好ましくは炭素数1~12、更に好ましくは炭素数1~6のアルキルスルホニルオキシ基で、例えば、メチルスルホニルオキシ、ヘキサデシルスルホニルオキシ、シクロヘキシルスルホニルオキシ、アリールスルホニルオキシ基好ましくは炭素数6~24、より好ましくは炭素数6~12のアリールスルホニルオキシ基で、例えば、フェニルスルホニルオキシ、アシル基好ましくは炭素数1~24、より好ましくは炭素数1~12のアシル基で、例えば、ホルミル、アセチル、ピバロイル、ベンゾイル、テトラデカノイル、シクロヘキサノイル、アルコキシカルボニル基好ましくは炭素数2~24、より好ましくは炭素数2~12、更に好ましくは炭素数2~6のアルコキシカルボニル基で、例えば、メトキシカルボニル、エトキシカルボニル、オクタデシルオキシカルボニル、シクロヘキシルオキシカルボニル、アリールオキシカルボニル基好ましくは炭素数7~24、より好ましくは炭素数7~12のアリールオキシカルボニル基で、例えば、フェノキシカルボニル、カルバモイル基好ましくは炭素数1~24、より好ましくは炭素数1~12のカルバモイル基で、例えば、カルバモイル、N,N-ジエチルカルバモイル、N-エチル-N-オクチルカルバモイル、N,N-ジブチルカルバモイル、N-プロピルカルバモイル、N-フェニルカルバモイル、N-メチル-N-フェニルカルバモイル、N,N-ジシクロへキシルカルバモイル、アミノ基好ましくは炭素数24以下、より好ましくは炭素数12以下のアミノ基で、例えば、アミノ、メチルアミノ、N,N-ジブチルアミノ、テトラデシルアミノ、2-エチルへキシルアミノ、シクロヘキシルアミノ、アニリノ基好ましくは炭素数6~24、より好ましくは炭素数6~12のアニリノ基で、例えば、アニリノ、N-メチルアニリノ、ヘテロ環アミノ基好ましくは炭素数1~24、より好ましくは炭素数1~12のヘテロ環アミノ基で、例えば、4-ピリジルアミノ、カルボンアミド基好ましくは炭素数2~24、より好ましくは炭素数2~12のカルボンアミド基で、例えば、アセトアミド、ベンズアミド、テトラデカンアミド、ピバロイルアミド、シクロヘキサンアミド、ウレイド基好ましくは炭素数1~24、より好ましくは炭素数1~12のウレイド基で、例えば、ウレイド、N,N-ジメチルウレイド、N-フェニルウレイド、イミド基好ましくは炭素数20以下の、より好ましくは炭素数12以下のイミド基で、例えば、N-スクシンイミド,N-フタルイミド、アルコキシカルボニルアミノ基好ましくは炭素数2~24、より好ましくは炭素数2~12のアルコキシカルボニルアミノ基で、例えば、メトキシカルボニルアミノ、エトキシカルボニルアミノ、t-ブトキシカルボニルアミノ、オクタデシルオキシカルボニルアミノ、シクロヘキシルオキシカルボニルアミノ、アリールオキシカルボニルアミノ基好ましくは炭素数7~24、より好ましくは炭素数7~12のアリールオキシカルボニルアミノ基で、例えば、フェノキシカルボニルアミノ、スルホンアミド基好ましくは炭素数1~24、より好ましくは炭素数1~12のスルホンアミド基で、例えば、メタンスルホンアミド、ブタンスルホンアミド、ベンゼンスルホンアミド、ヘキサデカンスルホンアミド、シクロヘキサンスルホンアミド、スルファモイルアミノ基好ましくは炭素数1~24、より好ましくは炭素数1~12のスルファモイルアミノ基で、例えば、N、N-ジプロピルスルファモイルアミノ、N-エチル-N-ドデシルスルファモイルアミノ、アゾ基好ましくは炭素数1~24、より好ましくは炭素数1~24のアゾ基で、例えば、フェニルアゾ、3-ピラゾリルアゾ、アルキルチオ基好ましくは炭素数1~24、より好ましくは炭素数1~12のアルキルチオ基で、例えば、メチルチオ、エチルチオ、オクチルチオ、シクロヘキシルチオ、アリールチオ基好ましくは炭素数6~24、より好ましくは炭素数6~12のアリールチオ基で、例えば、フェニルチオ、ヘテロ環チオ基好ましくは炭素数1~24、より好ましくは炭素数1~12のヘテロ環チオ基で、例えば、2-ベンゾチアゾリルチオ、2-ピリジルチオ、1-フェニルテトラゾリルチオ、アルキルスルフィニル基好ましくは炭素数1~24、より好ましくは炭素数1~12のアルキルスルフィニル基で、例えば、ドデカンスルフィニル、アリールスルフィニル基好ましくは炭素数6~24、より好ましくは炭素数6~12のアリールスルフィニル基で、例えば、フェニルスルフィニル、アルキルスルホニル基好ましくは炭素数1~24、より好ましくは炭素数1~12のアルキルスルホニル基で、例えば、メチルスルホニル、エチルスルホニル、プロピルスルホニル、ブチルスルホニル、イソプロピルスルホニル、2-エチルヘキシルスルホニル、ヘキサデシルスルホニル、オクチルスルホニル、シクロヘキシルスルホニル、アリールスルホニル基好ましくは炭素数6~24、より好ましくは炭素数6~12のアリールスルホニル基で、例えば、フェニルスルホニル、1-ナフチルスルホニル、スルファモイル基好ましくは炭素数24以下、より好ましくは炭素数16以下のスルファモイル基で、例えば、スルファモイル、N,N-ジプロピルスルファモイル、N-エチル-N-ドデシルスルファモイル、N-エチル-N-フェニルスルファモイル、N-シクロヘキシルスルファモイル、スルホ基、ホスホニル基好ましくは炭素数1~24、より好ましくは炭素数1~12のホスホニル基で、例えば、フェノキシホスホニル、オクチルオキシホスホニル、フェニルホスホニル、ホスフィノイルアミノ基好ましくは炭素数1~24、より好ましくは炭素数1~12のホスフィノイルアミノ基で、例えば、ジエトキシホスフィノイルアミノ、ジオクチルオキシホスフィノイルアミノが挙げられる。上記の置換基の中でも、ハロゲン原子、アルキル基、アリール基、ヒドロキシル基、スルホン酸基、ホスホン酸基、カルボン酸基、アルコキシ基、アリールオキシ基、アルコキシカルボニルオキシ基、シクロアルキルカルボニルオキシ基、アリールオキシカルボニルオキシ基、カルバモイルオキシ基、スルファモイルオキシ基、アルキルスルホニルオキシ基、アリールスルホニルオキシ基、アシル基、アルコキシカルボニル基、アリールオキシカルボニル基、カルバモイル基、カルボンアミド基、イミド基、スルホンアミド基、スルファモイルアミノ基、スルファモイル基が好ましく、アルキル基、アリール基、ヒドロキシル基、スルホン酸基、ホスホン酸基、カルボン酸基、アルコキシ基、アリールオキシ基、アルコキシカルボニルオキシ基、アリールオキシカルボニルオキシ基、カルバモイルオキシ基、スルファモイルオキシ基、アルキルスルホニルオキシ基、アリールスルホニルオキシ基、アシル基、アルコキシカルボニル基、アリールオキシカルボニル基、カルバモイル基、カルボンアミド基、スルホンアミド基、スルファモイルアミノ基、スルファモイル基がより好ましく、ヒドロキシル基、スルホン酸基、ホスホン酸基、カルボン酸基、アルコキシ基、アリールオキシ基、アルコキシカルボニルオキシ基、アリールオキシカルボニルオキシ基、カルバモイルオキシ基、スルファモイルオキシ基、アルキルスルホニルオキシ基、アリールスルホニルオキシ基、アシル基、アルコキシカルボニル基、アリールオキシカルボニル基が更に好ましく、ヒドロキシル基、スルホン酸基、カルボン酸基、アルコキシ基、アルコキシカルボニルオキシ基、カルバモイルオキシ基、スルファモイルオキシ基、アルキルスルホニルオキシ基、アシル基、アルコキシカルボニル基が特に好ましい。上記の特に好ましい置換基の中でも、スルホン酸基、カルボン酸基、アルコキシ基、アルコキシカルボニルオキシ基、アルキルスルホニルオキシ基、アルコキシカルボニル基がより好ましく、スルホン酸基、カルボン酸基、アルコキシ基、アルコキシカルボニル基が更に好ましく、スルホン酸基、カルボン酸基、アルコキシ基が特に好ましい。前記一般式1中、R1としては、水素原子、アルキル基、アリール基が好ましく、水素原子、アルキル基が特に好ましい。前記一般式1中、R1の置換アルキル基及び置換アリール基の置換基が、更に置換可能な基である場合には、前記で説明した置換基で置換されていてもよく、2個以上の置換基で置換されている場合には、それらの置換基は同一であっても異なっていてもよい。前記一般式1中、L1は、-NR2C=O-、-OC=O-、-C=ONR2-、-C=OO-、下記の一般式2で表される基、一般式3で表される基、又は一般式4で表される基を表す。ここで、R2は、水素原子、アルキル基、アリール基、又はヘテロ環基を表す。前記一般式1中、R2のアルキル基、アリール基、及びヘテロ環基は、前記R1の置換アルキル基及び置換アリール基の置換基で説明したアルキル基、アリール基、及びヘテロ環基が例として挙げられ、好ましい態様も同様である。上記R2のアルキル基、アリール基、及びヘテロ環基は、前記R1で説明した置換基で置換されていてもよく、2個以上の置換基で置換されている場合には、それらの置換基は同一であっても異なっていてもよい。以下に、前記一般式1中、L1で表される下記の一般式2で表される基、一般式3で表される基、及び一般式4で表される基について説明する。ここで、R2は、水素原子、アルキル基、アリール基、又はヘテロ環基を表し、R3は、水素原子、又は置換基を表し、kは、0~4の整数を表し、kが2以上のときは、R3は同じあっても異なっていてもよい。は、前記一般式1における-CR1=CH2基と結合する位置を表し、は、前記一般式1におけるL2又はDyen=0の場合と結合する位置を表す。上記R2は、前記一般式1で説明したR2と同義であり、好ましい態様も同様である。上記R3は、水素原子又は置換基を表し、R3で表される置換基としては、前記R1の置換アルキル基及び置換アリール基で説明した置換基が例として挙げられ、好ましい態様も同様である。kは0、1、2、3、4を表す。kが2、3、4の場合、R3は同じでもよく、異なっていてもよい。上記R3の置換基が、更に置換可能な基である場合には、前記R1で説明した置換基で、置換されていてもよく、2個以上の置換基で置換されている場合には、それらの置換基は同一であっても異なっていてもよい。上記L1としては、合成上の観点から、-NR2C=O-、-OC=O-、-C=ONR2-、-C=OO-が好ましく、-OC=O-、-C=ONR2-、-C=OO-がより好ましく、-C=ONR2-、-C=OO-が更に好ましい。次に、前記一般式1中、L2について説明する。上記L2は、L1又は-CR1=CH2基m=0の場合と、Dyeとを連結する2価の連結基を表す。上記L2は、好ましくは、アルキレン基、アラルキレン基、アリーレン基、-O-、-C=O-、-OC=O-、OC=OO-、-OSO2-、-OC=ONR50-、-NR50-、-NR50C=O-、-NR50C=OO-、-NR50C=ONR51-、-NR50SO2-、-NR50SO2NR51-、-S-、-S-S-、-SO-、-SO2-、-SO2NR50-、-SO2O-等が挙げられる。また、上記の2価の連結基が、複数個結合して、新たに2価の連結基を形成していてもよい。上記のR50及びR51は各々独立に、水素原子、アルキル基、アリール基、又はヘテロ環基を表す。R50及びR51のアルキル基、アリール基、及びヘテロ環基は、前記R1の置換基で説明したアルキル基、アリール基、及びヘテロ環基が例として挙げられ、好ましい態様も同様である。R50及びR51のアルキル基、アリール基、及びヘテロ環基は、前記R1の置換基で説明した置換基で置換されていてもよく、2個以上の置換基で置換されている場合には、それらの置換基は同一であっても異なっていてもよい。前記L2が、アルキレン基、アラルキレン基、又はアリーレン基である場合、無置換でもよく置換されていてもよく、置換されている場合には、前記R1の置換基で説明した置換基で置換されていてもよく、2個以上の置換基で置換されている場合には、それらの置換基は同一であっても異なっていてもよい。前記L2がアルキレン基、アラルキレン基、又はアリーレン基である場合、炭素数1~12のアルキレン基、炭素数6~18のアラルキレン基、炭素数6~18のアリーレン基が好ましく、炭素数1~8のアルキレン基、炭素数6~16のアラルキレン基、炭素数6~12のアリーレン基がより好ましく、炭素数1~6のアルキレン基、炭素数6~12のアラルキレン基が更に好ましい。前記L1とL2との組み合わせとしては、L1が-NR2C=O-、-OC=O-、-C=ONR2-、-C=OO-で、L2が炭素数1~12のアルキレン基、炭素数6~18のアラルキレン基、炭素数6~18のアリーレン基、炭素数2~18のアルキルチオエーテル、炭素数2~18のアルキルカルボンアミド基、炭素数2~18のアルキルアミノカルボニル基の態様が好ましい。より好ましくは、L1が-OC=O-、-C=ONR2-、-C=OO-で、L2が炭素数1~8のアルキレン基、炭素数6~16のアラルキレン基、炭素数6~12のアリーレン基、炭素数2~12のアルキルチオエーテル、炭素数2~12のアルキルカルボンアミド基、炭素数2~12のアルキルアミノカルボニル基の態様であり、更に好ましくは、L1が-C=ONR2-、-C=OO-で、L2が炭素数1~6のアルキレン基、炭素数6~12のアラルキレン基、炭素数2~6のアルキルチオエーテル、炭素数2~6のアルキルカルボンアミド基、炭素数2~6のアルキルアミノカルボニル基の態様である。下記に、前記一般式1中において-L2n-L1m-CR1=CH2で表される重合性基の例を挙げる。ただし、本発明はこれらに限定されるものではない。特定染料の例示化合物以下、本発明における特定染料の例示化合物を示すが、本発明は以下の例示化合物に何ら限定されるものではない。なお、以下の例示化合物において、wt-は質量基準である。また、例示化合物2-1~2-5においては、組成比aを構成する構成成分と、組成比bcに相当するメタクリル酸成分を、表中に示す割合に従って重合を行う。重合により生じた色素多量体のメタクリル酸成分の一部は、組成比aを構成する構成成分と等モル量分だけZnに配位することになる。特定染料の合成例以下に、特定染料の具体例のいくつかについて、合成方法の例を示すが、本発明はこれらに限定されるものではない。~例示化合物1-4の合成~下記色素単量体15.0g、メタクリル酸0.68gおよび連鎖移動剤としてn-ドデカンチオール240mgをプロピレングリコールモノメチルエーテルアセテートPGMEA32mlに溶解させ、窒素下、85°Cで攪拌し、ジメチル2,2’-アゾビス2-メチルプロピオネート542mgを添加した。その後、ジメチル2,2’-アゾビス2-メチルプロピオネート240mgを二時間おきに二度追加添加し、90°Cに昇温し、更に二時間攪拌した。反応終了後、アセトニトリル400ml中に反応液を滴下し、得られた結晶をろ過し、例示化合物1-44.8gを得た。なお、下記色素単量体1は例えば特開2008-292970号公報記載の合成法に準じて合成できる。また、連鎖移動剤量の増減および反応温度の上下によって、重量平均分子量を調整でき、また再沈殿溶媒種類/量の変更によって分散度を調整できる。~例示化合物2-3の合成~下記色素単量体220g、メタクリル酸5.88gおよび連鎖移動剤としてチオリンゴ酸520mgをプロピレングリコールモノメチルエーテルPGME150mlに溶解させ、窒素下、85°Cで攪拌し、ジメチル2,2’-アゾビス2-メチルプロピオネート1.2gを添加した。その後、ジメチル2,2’-アゾビス2-メチルプロピオネート1.2gを二時間おきに二度追加添加し、90°Cに昇温し、更に二時間攪拌した。反応終了後、アセトニトリル2000ml中に反応液を滴下し、得られた結晶をろ過し、例示化合物2-321.2gを得た。1HNMRスペクトルからAcOのプロトンのピークが消失していることから例示化合物2-3のように主鎖カルボン酸が配位していることを確認した。なお、下記色素単量体2も例えば特開2008-292970号公報記載の合成法に準じて合成できる。また、連鎖移動剤量の増減および反応温度の上下によって、重量平均分子量を調整でき、また再沈殿溶媒種類/量の変更によって分散度を調整できる。以上、本発明における特定染料について説明したが、本発明のカラーフィルタの青色画素には、特定染料を1種用いることが好ましく、2種以上を用いてもよい。青色の着色感放射線性組成物における青色の着色剤と紫色の着色剤との含有比としては質量基準で、青色の着色剤:紫色の着色剤=80:20~60:40であることが好ましく、70:30であることが特に好ましい。また、青色の着色感放射線性組成物における全着色剤の含有量は、青色の着色感放射線性組成物の全固形分に対して、質量基準で、10~40であることが好ましく、20~30であることがより好ましい。その他、着色剤としては、直接染料、塩基性染料、媒染染料、酸性媒染染料、アゾイック染料、分散染料、油溶染料、食品染料、及び/又は、これらの誘導体等も有用に使用することができる。また、上記以外の、アゾ系、キサンテン系、フタロシアニン系の酸性染料も好ましく、C.I.SolventBlue44、38;C.I.Solventorange45;RhodamineB、Rhodamine110等の酸性染料及びこれらの染料の誘導体も好ましく用いられる。なかでも、染料としては、トリアリルメタン系、アントラキノン系、アゾメチン系、ベンジリデン系、オキソノール系、シアニン系、フェノチアジン系、ピロロピラゾールアゾメチン系、キサンテン系、フタロシアニン系、ベンゾピラン系、インジゴ系、ピラゾールアゾ系、アニリノアゾ系、ピラゾロトリアゾールアゾ系、ピリドンアゾ系、アンスラピリドン系、ピロメテン系から選ばれる染料であることが好ましい。また、染料は多量体であってもよい。さらに、本発明の着色感放射線性組成物を用いて構成されるカラーフィルタは緑色、赤色、および青色の3原色のカラーフィルタだけでなく、シアン色、黄色、マゼンタ色の補色を含めた6色カラーフィルタ、或いは3原色にシアン色、無色等を加えた4色カラーフィルタなど多色のカラーフィルタにおいても効果を発揮する。本発明の着色感放射線性組成物に適用される顔料としては、本発明の着色感放射線性組成物を適用して得られるカラーフィルタが、高色純度であることが好ましいことを考慮すると、なるべく微細なものが好ましい。また、着色感放射線性組成物のハンドリング性をも考慮すると、顔料の平均1次粒子径は、5nm~100nmが好ましく、5nm~50nmがより好ましい。各色の着色感放射線性組成物においては、着色剤の含有量を上記に記載したそれぞれの範囲とすることで、着色感放射線性組成物によりカラーフィルタを作製した際に、適度な色度が得られる。また、放射線硬化が充分に進み、着色硬化膜としての強度を維持することができるため、アルカリ現像の際の現像ラチチュードが狭くなることを防止することができる。本発明の着色感放射線性組成物にA着色剤として顔料を使用する場合には、顔料を予め必要により、顔料分散剤、有機溶剤、顔料誘導体、およびその他の成分等と共に分散して、顔料分散液を調製し、得られた顔料分散液をB特定樹脂、C重合性化合物、D紫外線吸収剤、及び必要により加えられるその他の成分と混合して調製することが好ましい。以下に顔料分散液の組成、顔料分散液の調製の方法について詳述する。本発明においては、顔料はそれぞれ別個に顔料分散液を調製してもよいし、あるいは2種、3種、または4種以上をまとめて顔料分散液を調製してもよい。2種以上の顔料分散液とする場合、顔料分散液の顔料以外の組成、顔料分散液の調製方法は同じでも異なっていてもよい。顔料分散液の調製方法は、特に制限されないが、分散の方法としては、例えば、顔料と顔料分散剤を予め混合して、ホモジナイザー等で予め分散しておいたものを、ジルコニアビーズ等を用いたビーズ分散機例えば、GETZMANN社製のディスパーマット等を用いて微分散させることによって行なえる。顔料分散剤本発明に用いうる顔料分散剤としては、高分子分散剤例えば、ポリアミドアミンとその塩、ポリカルボン酸とその塩、高分子量不飽和酸エステル、変性ポリウレタン、変性ポリエステル、変性ポリメタアクリレート、メタアクリル系共重合体、ナフタレンスルホン酸ホルマリン縮合物、及び、ポリオキシエチレンアルキルリン酸エステル、ポリオキシエチレンアルキルアミン、アルカノールアミン等の界面活性剤、及び、顔料誘導体等を挙げることができる。高分子分散剤は、その構造から更に直鎖状高分子、末端変性型高分子、グラフト型高分子、ブロック型高分子に分類することができる。顔料表面へのアンカー部位を有する末端変性型高分子としては、例えば、特開平3-112992号公報、特表2003-533455号公報等に記載の末端にりん酸基を有する高分子、特開2002-273191号公報等に記載の末端にスルホン酸基を有する高分子、特開平9-77994号公報等に記載の有機色素の部分骨格や複素環を有する高分子などが挙げられる。また、特開2007-277514号公報に記載の高分子末端に2個以上の顔料表面へのアンカー部位酸基、塩基性基、有機色素の部分骨格やヘテロ環等を導入した高分子も分散安定性に優れ好ましい。顔料表面へのアンカー部位を有するグラフト型高分子としては、例えば、特開昭54-37082号公報、特表平8-507960号公報、特開2009-258668公報等に記載のポリ低級アルキレンイミンとポリエステルの反応生成物、特開平9-169821号公報等に記載のポリアリルアミンとポリエステルの反応生成物、特開平10-339949号、特開2004-37986号公報等に記載のマクロモノマーと、窒素原子モノマーとの共重合体、特開2003-238837号公報、特開2008-9426号公報、特開2008-81732号公報等に記載の有機色素の部分骨格や複素環を有するグラフト型高分子、特開2010-106268号公報等に記載のマクロモノマーと酸基含有モノマーの共重合体等が挙げられる。特に、特開2009-203462号公報に記載の塩基性基と酸性基を有する両性分散樹脂は、顔料分散物の分散性、分散安定性、及び着色感放射線性組成物が示す現像性の観点から特に好ましい。顔料表面へのアンカー部位を有するグラフト型高分子をラジカル重合で製造する際に用いるマクロモノマーとしては、公知のマクロモノマーを用いることができ、東亜合成株製のマクロモノマーAA-6末端基がメタクリロイル基であるポリメタクリル酸メチル、AS-6末端基がメタクリロイル基であるポリスチレン、AN-6S末端基がメタクリロイル基であるスチレンとアクリロニトリルの共重合体、AB-6末端基がメタクリロイル基であるポリアクリル酸ブチル、ダイセル化学工業株製のプラクセルFM5メタクリル酸2-ヒドロキシエチルのε-カプロラクトン5モル当量付加品、FA10Lアクリル酸2-ヒドロキシエチルのε-カプロラクトン10モル当量付加品、及び特開平2-272009号公報に記載のポリエステル系マクロモノマー等が挙げられる。これらの中でも、特に柔軟性且つ親溶剤性に優れるポリエステル系マクロモノマーが、顔料分散物の分散性、分散安定性、及び顔料分散物を用いた着色感放射線性組成物が示す現像性の観点から特に好ましく、更に、特開平2-272009号公報に記載のポリエステル系マクロモノマーで表されるポリエステル系マクロモノマーが最も好ましい。顔料表面へのアンカー部位を有するブロック型高分子としては、特開2003-49110号公報、特開2009-52010号公報等に記載のブロック型高分子が好ましい。本発明に用いうる顔料分散剤は、市販品としても入手可能であり、そのような具体例としては、BYKChemie社製Disperbyk-101ポリアミドアミン燐酸塩、107カルボン酸エステル、110酸基を含む共重合物、130ポリアミド、161、162、163、164、165、166、170高分子共重合物、BYK-P104、P105高分子量不飽和ポリカルボン酸、EFKA社製EFKA4047、4050~4010~4165ポリウレタン系、EFKA4330~4340ブロック共重合体、4400~4402変性ポリアクリレート、5010ポリエステルアミド、5765高分子量ポリカルボン酸塩、6220脂肪酸ポリエステル、6745フタロシアニン誘導体、6750アゾ顔料誘導体、味の素ファンテクノ社製アジスパーPB821、PB822、PB880、PB881、共栄社化学社製フローレンTG-710ウレタンオリゴマー、ポリフローNo.50E、No.300アクリル系共重合体、楠本化成社製ディスパロンKS-860、873SN、874、2150脂肪族多価カルボン酸、7004ポリエーテルエステル、DA-703-50、DA-705、DA-725、花王社製デモールRN、Nナフタレンスルホン酸ホルマリン重縮合物、MS、C、SN-B芳香族スルホン酸ホルマリン重縮合物、ホモゲノールL-18高分子ポリカルボン酸、エマルゲン920、930、935、985ポリオキシエチレンノニルフェニルエーテル、アセタミン86ステアリルアミンアセテート、日本ルーブリゾール株製ソルスパース5000フタロシアニン誘導体、22000アゾ顔料誘導体、13240ポリエステルアミン、3000、17000、27000末端部に機能部を有する高分子、24000、28000、32000、38500グラフト型高分子、日光ケミカル社製ニッコールT106ポリオキシエチレンソルビタンモノオレート、MYS-IEXポリオキシエチレンモノステアレート、川研ファインケミカル株製ヒノアクトT-8000E等、信越化学工業株製、オルガノシロキサンポリマーKP341、裕商株製W001:カチオン系界面活性剤、ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル等のノニオン系界面活性剤、W004、W005、W017等のアニオン系界面活性剤、森下産業株製EFKA-46、EFKA-47、EFKA-47EA、EFKAポリマー100、EFKAポリマー400、EFKAポリマー401、EFKAポリマー450、サンノプコ株製ディスパースエイド6、ディスパースエイド8、ディスパースエイド15、ディスパースエイド9100等の高分子分散剤、株ADEKA製アデカプルロニックL31、F38、L42、L44、L61、L64、F68、L72、P95、F77、P84、F87、P94、L101、P103、F108、L121、P-123、及び三洋化成株製イオネットS-20、日本触媒製アクリキュアーRD-F8、藤倉化成製アクリベースFFS-6824等が挙げられる。これらの顔料分散剤は、単独で使用してもよく、2種以上を組み合わせて使用してもよい。本発明においては、特に、顔料誘導体と高分子分散剤とを組み合わせて使用することが好ましい。また、本発明における顔料分散剤は、前記顔料表面へのアンカー部位を有する末端変性型高分子、グラフト型高分子、ブロック型高分子であることが好ましい。顔料分散液における顔料分散剤の含有量としては、顔料100質量部に対して、1~80質量部であることが好ましく、5~70質量部がより好ましく、10~60質量部であることが更に好ましい。具体的には、高分子分散剤を用いる場合であれば、その使用量としては、顔料100質量部に対して、質量換算で5~100部の範囲が好ましく、10~80部の範囲であることがより好ましい。<顔料誘導体>顔料分散液は、更に、顔料誘導体を含有することが好ましい。顔料誘導体とは、有機顔料の一部分を、酸性基、塩基性基又はフタルイミドメチル基で置換した構造を有する化合物である。顔料誘導体としては、分散性及び分散安定性の観点から、酸性基又は塩基性基を有する顔料誘導体を含有することが好ましい。顔料誘導体を構成するための有機顔料としては、ジケトピロロピロール系顔料、アゾ系顔料、フタロシアニン系顔料、アントラキノン系顔料、キナクリドン系顔料、ジオキサジン系顔料、ペリノン系顔料、ペリレン系顔料、チオインジゴ系顔料、イソインドリン系顔料、イソインドリノン系顔料、キノフタロン系顔料、スレン系顔料、金属錯体系顔料等が挙げられる。また、顔料誘導体が有する酸性基としては、スルホン酸、カルボン酸及びその4級アンモニウム塩が好ましく、カルボン酸基及びスルホン酸基がさらに好ましく、スルホン酸基が特に好ましい。顔料誘導体が有する塩基性基としては、アミノ基が好ましく、特に三級アミノ基が好ましい。顔料誘導体としては、特に、キノリン系、ベンズイミダゾロン系及びイソインドリン系の顔料誘導体が好ましく、キノリン系及びベンズイミダゾロン系の顔料誘導体がさらに好ましい。特に、下記一般式Pで表される構造を有する顔料誘導体が好ましい。一般式P中、Aは、下記一般式PA-1~PA-3から選ばれる部分構造を表す。Bは単結合、又はt1価の連結基を表す。Cは、単結合、-NH-、-CONH-、-CO2-、-SO2NH-、-O-、-S-又は-SO2-を表す。Dは、単結合、アルキレン基、シクロアルキレン基又はアリーレン基を表す。Eは、-SO3H、-CO2H又は-NRpaRpbを表す。Rpa及びRpbは、各々独立して、アルキル基、シクロアルキル基又はアリール基を表し、Rpa及びRpbは互いに連結して環を形成してもよい。tは1~5の整数を表す。一般式PA-1及びPA-2中、Rp1は、炭素数1~5のアルキル基又はアリール基を表す。一般式PA-3中、Rp2は、水素原子、ハロゲン原子、アルキル基、又はヒドロキシル基を表す。sは1~4の整数を表す。一般式PA-1及び一般式PA-3中、Rp3は、単結合、-NH-、-CONH-、-CO2-、-SO2NH-、-O-、-S-又は-SO2-を表す。はBとの連結部を表す。一般式P中、Rp1は、特にメチル基又はフェニル基が好ましく、メチル基が最も好ましい。一般式PA-3中、Rp2は、水素原子又はハロゲン原子が好ましく、水素原子又は塩素原子が最も好ましい。一般式P中、Bで表されるt1価の連結基としては、例えば、アルキレン基、シクロアルキレン基、アリーレン基及びヘテロアリーレン基が挙げられる。これらのうちでも、特に、下記構造式PA-4~PA-9で表される連結基が好ましい。構造式PA-4~PA-9のうちでも、特にBとして、構造式PA-5又はPA-8で表される連結基を有する顔料誘導体が、分散性により優れることから好ましい。一般式P中、Dで表されるアルキレン基、シクロアルキレン基及びアリーレン基としては、例えば、メチレン、エチレン、プロピレン、ブチレン、ペンチレン、ヘキシレン、デシレン、シクロプロピレン、シクロブチレン、シクロペンチレン、シクロヘキシレン、シクロオクチレン、シクロデシレン、フェニレン、ナフチレン等が挙げられる。これらのうちでも、Dとしては、特にアルキレン基が好ましく、炭素数1~5のアルキレンが最も好ましい。一般式P中、Eが-NRpaRpbを表す場合に、Rpa及びRpbにおけるアルキル基、シクロアルキル基及びアリール基としては、例えば、メチル、エチル、プロピル、イソプロピル、ブチル、sec-ブチル、tert-ブチル、ペンチル、イソペンチル、ネオペンチル、ヘキシル、オクチル、デシル、シクロプロピル、シクロブチル、シクロペンチル、シクロヘキシル、シクロオクチル、シクロデシル、フェニル、ナフチル等を挙げることができる。Rpa及びRpbとしては、特にアルキル基が好ましく、炭素数1~5のアルキル基が最も好ましい。前記tは1又は2が好ましい。顔料分散液における顔料誘導体の含有量は、顔料の全質量に対し、1~50質量が好ましく、3~30質量がさらに好ましい。顔料誘導体は、1種のみを用いてもよいし、2種以上を併用してもよい。また、顔料誘導体を併用する場合、顔料誘導体の使用量としては、顔料100質量部に対し、質量換算で1~30部の範囲にあることが好ましく、3~20部の範囲にあることがより好ましく、5~15部の範囲にあることが特に好ましい。有機溶剤顔料分散液は有機溶剤を含有することが好ましい。有機溶剤は、顔料分散液中に含まれる各成分の溶解性や、顔料分散液を着色感放射線性組成物に応用した場合の塗布性などにより選択される。顔料分散液に用いうる有機溶剤としては、E有機溶剤として後述するものが挙げられる。顔料分散液における有機溶剤の含有量としては、50~95質量が好ましく、70~90質量がより好ましい。高分子材料顔料分散液には、前記した各成分に加え、分散安定性の向上、顔料分散液を着色感放射線性組成物に応用した場合の現像性制御などの観点から、B特定樹脂とは異なる構造の他の構造の高分子材料を更に含有してもよい。特定樹脂とは異なる構造の他の構造の高分子材料としては、例えば、ポリアミドアミンとその塩、ポリカルボン酸とその塩、高分子量不飽和酸エステル、変性ポリウレタン、変性ポリエステル、変性ポリメタアクリレート、メタアクリル系共重合体特に、カルボン酸基と側鎖に重合性基を含有するメタアクリル酸系共重合体が好ましい。、ナフタレンスルホン酸ホルマリン縮合物等が挙げられる。このような高分子材料は、顔料の表面に吸着し、再凝集を防止するように作用するため、顔料表面へのアンカー部位を有する末端変性型高分子、グラフト型高分子、ブロック型高分子が好ましく、例えば、複素環を含有するモノマーとエチレン性不飽和結合を有する重合性オリゴマーを共重合体単位として含むグラフト共重合体が挙げられる。他の構造の高分子材料としては、更に、ポリアミドアミン燐酸塩、高分子量不飽和ポリカルボン酸、ポリエーテルエステル、芳香族スルホン酸ホルマリン重縮合物、ポリオキシエチレンノニルフェニルエーテル、ポリエステルアミン、ポリオキシエチレンソルビタンモノオレートポリオキシエチレンモノステアレート等が挙げられる。これらの他の構造の高分子材料は、単独で用いてもよく、2種以上を組み合わせ用いてもよい。顔料分散液における他の構造の高分子材料の含有量としては、顔料に対して、20~80質量が好ましく、30~70質量がより好ましく、40~60質量が更に好ましい。<B式Iで表される部分構造を有するアクリル樹脂>本発明の着色感放射線性組成物は、B下記式Iで表される部分構造を有するアクリル樹脂特定樹脂を含有する。式I中、Rは、水素原子又は1価の置換基を表す。は主鎖構造との結合の部位を表す。特定樹脂は、式Iで表される部分構造を有していればよく、式Iで表される部分構造を有するアクリルモノマーを単独で重合したものでもよいし、式Iで表される部分構造を有する重合性不飽和化合物と他のアクリルモノマーとを共重合して得られたアクリル樹脂でもよい。また、式Iで表される部分構造を有する反応性化合物をアクリル樹脂に高分子反応で側鎖に結合させたアクリル樹脂でもよい。式Iで表される部分構造を有する不飽和化合物としては、ビニル基、メタアクリロイルオキシ基、メタアクリル基等の不飽和基を、直接又は連結基を介して、式Iの部分に結合した化合物が挙げられる。連結基としては、炭素数1~10のアルキレン基、フェニレン基、トリレン基、ナフチレン基、などである。好ましい連結基としては、単結合、メチレン基、エチレン基、プロピレン基、フェニレン基などが挙げられる。また、式Iで表される部分構造を有する不飽和化合物の例としては、ビニルウレイレンベンゾイミダゾール、アリルウレイレンベンゾイミダゾールメタアクリロイロキシウレイレンベンゾイミダゾール、メタアクリロイロキシメチルウレイレンベンゾイミダゾール、メタアクリロイロキシエチルウレイレンベンゾイミダゾール、メタアクリロイロキシフェニルウレイレンベンゾイミダゾールなどである。これらのうちで、好ましくはメタアクリロイロキシエチルウレイレンベンゾイミダゾールである。式Iで表される部分構造を有するアクリルモノマーとしては、前記の式Iで表される部分構造を有する不飽和化合物のうち、不飽和基としてメタアクリロイルオキシ基を有する化合物が挙げられる。本発明の特定樹脂は、さらに、式Iで表される部分構造を有する不飽和化合物以外の共重合成分を含んでいてもよく、以下に記載する。本発明の特定樹脂が、含んでいてもよい式Iで表される部分構造を有する不飽和化合物以外の共重合成分としては、例えば、活性メチレン基および活性メチン基からなる群から選ばれる少なくとも1種の基を有する不飽和化合物である。活性メチレン基および活性メチン基からなる群から選ばれる少なくとも1種の基を有する不飽和化合物としては、下記式B-1および式B-2で表される化合物である。式B-1およびB-2中、R1は水素原子またはヘテロ原子を含有してもよい炭素数1~24の炭化水素基を表す。R2は単結合または炭素数1~20の2価の炭化水素基を表す。R3は下記式1-1~1-3のいずれかで表される2価の基を表す。R4は下記式1-4~1-7のいずれかで表される基を表す。Xは下記式1-8~1-10のいずれかで表される2価の基を表す。R5は前記R1と同じである。R1およびR5は、好ましくは水素原子、メチル基、エチル基、プロピル基、ブチル基、ヘキシル基、シクロヘキシル基、メトキシ基、エトキシ基、プロポキシ基、へキソキシ基、シクロヘキソキシ基、下記式1-11~1-13で表される基であり、より好ましくは水素原子、メチル基である。R2は、好ましくは単結合、メチレン基、エチレン基、プロピレン基、ブチレン基、ヘキシレン基、シクロヘキシレン基、オクチレン基、デシレン基、ドデシレン基であり、より好ましくは、単結合、メチレン基、エチレン基である。式B-1で表される化合物として、具体的には、以下の化合物が挙げられる。式B-2で表される化合物として、具体的には、以下の化合物が挙げられる。化合物I-1~I-7、I-16、アクリレートを共重合成分として含むことが好ましい。これらのうちでアリールメタアクリレート、又はアルキルメタアクリレートを共重合成分として含むことが好ましい。アリールアクリレートとしては、例えば、ベンジルメタクリレートが挙げられる。アルキルメタアクリレートとしては、例えば、2-ヒドロキシエチルアクリレート、2-ヒドロキシプロピルアクリレート、3-ヒドロキシプロピルアクリレート、4-ヒドロキシブチルアクリレート、2-ヒドロキシエチルメタクリレート、2-ヒドロキシプロピルメタクリレート、3-ヒドロキシプロピルメタクリレート、4-ヒドロキシブチルメタクリレート等の脂肪族水酸基を有するアクリル酸エステル類及びメタクリル酸エステル類、アクリル酸メチル、アクリル酸エチル、アクリル酸プロピル、アクリル酸ブチル、アクリル酸イソブチル、アクリル酸アミル、アクリル酸ヘキシル、アクリル酸2-エチルヘキシル、アクリル酸オクチル、アクリル酸ベンジル、アクリル酸-2-クロロエチル、グリシジルアクリレート、3,4-エポキシシクロヘキシルメチルアクリレート、ビニルアクリレート、2-フェニルビニルアクリレート、1-プロペニルアクリレート、アリルアクリレート、2-アリロキシエチルアクリレート、プロパルギルアクリレート等のアルキルアクリレート、メタクリル酸メチル、メタクリル酸エチル、メタクリル酸プロピル、メタクリル酸ブチル、メタクリル酸イソブチル、メタクリル酸アミル、メタクリル酸ヘキシル、メタクリル酸2-エチルヘキシル、メタクリル酸シクロヘキシル、メタクリル酸ベンジル、メタクリル酸-2-クロロエチル、グリシジルメタクリレート、3,4-エポキシシクロヘキシルメチルメタクリレート、ビニルメタクリレート、2-フェニルビニルメタクリレート、1-プロペニルメタクリレート、アリルメタクリレート、2-アリロキシエチルメタクリレート、プロパルギルメタクリレート等が挙げられる。また、前記式Iで表される部分構造を有する不飽和化合物及び該化合物以外の共重合成分を含む樹脂に対して、更にラジカル重合性二重結合を有する化合物を付加させることは、特定樹脂に感放射線性基を持たせることができるので、さらに好ましい態様である。ラジカル重合性二重結合を有する化合物を付加させる処理の方法は、ラジカル重合性二重結合を有する化合物を付加しうるモノマーの種類によって異なるが、例えば、メタアクリル酸やイタコン酸等のカルボキシル基を有するモノマーを用いた場合には、グリシジルメタアクリレート、3,4-エポキシシクロヘキシルメチルメタアクリレート、o-またはm-、またはp-ビニルベンジルグリシジルエーテル等のエポキシ基とラジカル重合性二重結合とを有する化合物を付加させるようにすればよく、無水マレイン酸や無水イタコン酸等のカルボン酸無水物基を有するモノマーを用いた場合には、2-ヒドロキシエチルメタアクリレート等の水酸基とラジカル重合性二重結合とを有する化合物を付加させるようにすればよく、グリシジルメタアクリレート、3,4-エポキシシクロヘキシルメチルメタアクリレート、o-またはm-、またはp-ビニルベンジルグリシジルエーテル等のエポキシ基を有するモノマーを用いた場合には、メタアクリル酸等の酸基とラジカル重合性二重結合とを有する化合物を付加させるようにすればよい。また、特定樹脂に感放射線性基を含有させる場合には、感放射線性基を有する共重合成分の含有量は、特定樹脂中の組成比で20~40molが好ましい。この範囲とすることによって、感放射線性組成物の硬化性が高くなるので、さらに直線性の向上と残渣の低減を図ることができる。特定樹脂における共重合成分として最も好ましい組み合わせは、式Iで表される部分構造を有する不飽和化合物、メタクリル酸、アセトアセトキシエチルメタアクリレート、式Iで表される部分構造を有する不飽和化合物、メタクリル酸の共重合体である。特定樹脂における式Iで表される部分構造の含有量は、1~20molであり、3~15molが好ましく、より好ましくは7~12molである。この範囲とすることによって、直線性の向上と残渣の低減効果を高めることができる。特定樹脂における酸性基を含有する共重合成分の含有量としては、特定樹脂の酸価が50mgKOH/g~200mgKOH/gであることが好ましい。この範囲とすることで着色感放射線性組成物のアルカリ現像性が向上し、パターン形成性が特に良好となる。また、特定樹脂は、式Iで表される部分構造を有する反応性化合物をアクリル樹脂と反応させることによって、アクリル樹脂の側鎖に式Iで表される部分構造を付与させたアクリル樹脂であってもよい。特定樹脂の分子量は、重量平均分子量で5000~30000が好ましく、8000~25000がさらに好ましく、9000~20000が最も好ましい。この範囲とすることで、溶媒への溶解性及び現像性が良好となる。ここで重量平均分子量は、ゲル透過クロマトグラフGPCにより測定し、ポリスチレン換算で算出した値である。GPCは、HLC-8020GPC東ソー株製を用い、カラムをTSKgelSuperHZM-H、TSKgelSuperHZ4000、TSKgelSuperHZ200東ソー社製として測定した。特定樹脂は、特開2010-053307号公報に記載の方法に準じて、合成することができる。本発明の着色感放射線性組成物に、特定樹脂は1種含めばよいが、2種以上を含んでもよい。また、特定樹脂は着色感放射線性組成物に含めばよく、着色感放射線性組成物の調製のどの工程で添加してもよいが、着色感放射線性組成物の調製において添加することが好ましい。本発明の着色感放射線性組成物における特定樹脂の含有量は、着色感放射線性組成物の全固形分に対して、1~10質量が好ましく、2~8質量がより好ましく、2~6質量が特に好ましい。この範囲内とすることで本発明の効果が十分に発揮される。固体撮像素子のS/N比改善のために、着色パターンを薄層にするが、薄層を実現するために着色感放射線性組成物の固形分中の着色剤の含有量を増加させた場合に、固形分中の着色剤以外の成分である樹脂や重合性化合物等の成分比率が低下する。しかしB特定樹脂を使用することによって、従来よりも露光未露光部でのアルカリ溶解速度差ディスクリミネーションが大きくなり、未露光部は高い現像性を示し、パターンの直線性が改良され、残渣の低減ができる。従って、着色剤の含有量が多い場合でも、露光部の着色パターンは矩形となり、画素周辺の残渣の低減ができ、着色パターンの表面荒れ抑制と露光量依存性線幅太りの抑制も可能となる。これによって着色パターンの微細化が可能となる。<C重合性化合物>本発明の感放射線性組成物は、C重合性化合物を含有する。C重合性化合物としては、具体的には、末端エチレン性不飽和結合を少なくとも1個、好ましくは2個以上有する化合物から選ばれる。中でも、4官能以上の多官能重合性化合物が好ましく、5官能以上がさらに好ましい。このような化合物群は当該産業分野において広く知られているものであり、本発明においてはこれらを特に限定なく用いることができる。これらは、例えば、モノマー、プレポリマー、すなわち2量体、3量体及びオリゴマー、又はそれらの混合物並びにそれらの多量体などの化学的形態のいずれであってもよい。本発明における重合性化合物は一種単独で用いてもよいし、2種以上を併用してもよい。より具体的には、モノマー及びそのプレポリマーの例としては、不飽和カルボン酸例えば、アクリル酸、メタクリル酸、イタコン酸、クロトン酸、イソクロトン酸、マレイン酸などやそのエステル類、アミド類、並びにこれらの多量体が挙げられ、好ましくは、不飽和カルボン酸と脂肪族多価アルコール化合物とのエステル、及び不飽和カルボン酸と脂肪族多価アミン化合物とのアミド類、並びにこれらの多量体である。また、ヒドロキシル基やアミノ基、メルカプト基等の求核性置換基を有する不飽和カルボン酸エステル或いはアミド類と、単官能若しくは多官能イソシアネート類或いはエポキシ類との付加反応物や、単官能若しくは多官能のカルボン酸との脱水縮合反応物等も好適に使用される。また、イソシアネート基やエポキシ基等の親電子性置換基を有する不飽和カルボン酸エステル或いはアミド類と、単官能若しくは多官能のアルコール類、アミン類、チオール類との付加反応物、更に、ハロゲン基やトシルオキシ基等の脱離性置換基を有する不飽和カルボン酸エステル或いはアミド類と、単官能若しくは多官能のアルコール類、アミン類、チオール類との置換反応物も好適である。また、別の例として、上記の不飽和カルボン酸の代わりに、不飽和ホスホン酸、スチレン等のビニルベンゼン誘導体、ビニルエーテル、アリルエーテル等に置き換えた化合物群を使用することも可能である。これらの具体的な化合物としては、特開2009-288705号公報の段落番号0095~0108に記載されている化合物を本発明においても好適に用いることができる。また、前記重合性化合物としては、少なくとも1個の付加重合可能なエチレン基を有する、常圧下で100°C以上の沸点を持つエチレン性不飽和基を持つ化合物も好ましい。その例としては、ポリエチレングリコールモノメタアクリレート、ポリプロピレングリコールモノメタアクリレート、フェノキシエチルメタアクリレート、等の単官能のアクリレートやメタアクリレート;ポリエチレングリコールジメタアクリレート、トリメチロールエタントリメタアクリレート、ネオペンチルグリコールジメタアクリレート、ペンタエリスリトールトリメタアクリレート、ペンタエリスリトールテトラメタアクリレート、ジペンタエリスリトールペンタメタアクリレート、ジペンタエリスリトールヘキサメタアクリレート、ヘキサンジオールメタアクリレート、トリメチロールプロパントリアクリロイルオキシプロピルエーテル、トリアクリロイロキシエチルイソシアヌレート、グリセリンやトリメチロールエタン等の多官能アルコールにエチレンオキサイドやプロピレンオキサイドを付加させた後メタアクリレート化したもの、特公昭48-41708号、特公昭50-6034号、特開昭51-37193号各公報に記載されているようなウレタンメタアクリレート類、特開昭48-64183号、特公昭49-43191号、特公昭52-30490号各公報に記載されているポリエステルアクリレート類、エポキシ樹脂とメタアクリル酸との反応生成物であるエポキシアクリレート類等の多官能のアクリレートやメタアクリレート及びこれらの混合物を挙げることができる。多官能カルボン酸にグリシジルメタアクリレート等の環状エーテル基とエチレン性不飽和基を有する化合物を反応させ得られる多官能メタアクリレートなども挙げることができる。また、その他の好ましい重合性化合物として、特開2010160418、特開2010129825号各公報、特許4364216号明細書等に記載される、フルオレン環を有し、エチレン性不飽和基を2官能以上有する化合物、カルド樹脂も使用することが可能である。また、常圧下で100°C以上の沸点を有し、少なくとも1個の付加重合可能なエチレン性不飽和基を持つ化合物としては、特開2008-292970号公報の段落番号[0254]~[0257]に記載の化合物も好適である。上記の他に、下記一般式MO-1~MO-5で表される、ラジカル重合性モノマーも好適に用いることができる。なお、式中、Tがオキシアルキレン基の場合には、炭素原子側の末端がRに結合する。前記一般式において、nは0~14であり、mは1~8である。一分子内に複数存在するR、T、は、各々同一であっても、異なっていてもよい。前記一般式MO-1~MO-5で表される重合性化合物の各々において、複数存在するRの少なくとも1つは、-OC=OCH=CH2、又は、-OC=OCCH3=CH2で表される基を表す。前記一般式MO-1~MO-5で表される重合性化合物の具体例としては、特開2007-269779号公報の段落番号0248~段落番号0251に記載されている化合物を本発明においても好適に用いることができる。また、特開平10-62986号公報において一般式1及び2としてその具体例と共に記載の前記多官能アルコールにエチレンオキサイドやプロピレンオキサイドを付加させた後にメタアクリレート化した化合物も、重合性化合物として用いることができる。中でも、重合性化合物としては、ジペンタエリスリトールトリアクリレート市販品としてはKAYARADD330;日本化薬株式会社製、ジペンタエリスリトールテトラアクリレート市販品としてはKAYARADD320;日本化薬株式会社製ジペンタエリスリトールペンタメタアクリレート市販品としてはKAYARADD310;日本化薬株式会社製、ジペンタエリスリトールヘキサメタアクリレート市販品としてはKAYARADDPHA;日本化薬株式会社製、日本化薬株製A-DPH-12E、及びこれらのメタアクリロイル基がエチレングリコール、プロピレングリコール残基を介している構造が好ましい。これらのオリゴマータイプも使用できる。以下に好ましい重合性化合物の態様を示す。重合性化合物としては、多官能モノマーであって、カルボキシル基、スルホン酸基、リン酸基等の酸基を有していてもよい。エチレン性化合物が、上記のように混合物である場合のように未反応のカルボキシル基を有するものであれば、これをそのまま利用することができるが、必要において、上述のエチレン性化合物のヒドロキシル基に非芳香族カルボン酸無水物を反応させて酸基を導入してもよい。この場合、使用される非芳香族カルボン酸無水物の具体例としては、無水テトラヒドロフタル酸、アルキル化無水テトラヒドロフタル酸、無水ヘキサヒドロフタル酸、アルキル化無水ヘキサヒドロフタル酸、無水コハク酸、無水マレイン酸が挙げられる。本発明において、酸基を有するモノマーとしては、脂肪族ポリヒドロキシ化合物と不飽和カルボン酸とのエステルであり、脂肪族ポリヒドロキシ化合物の未反応のヒドロキシル基に非芳香族カルボン酸無水物を反応させて酸基を持たせた多官能モノマーが好ましく、特に好ましくは、このエステルにおいて、脂肪族ポリヒドロキシ化合物がペンタエリスリトール及び/又はジペンタエリスリトールであるものである。市販品としては、例えば、東亞合成株式会社製の多塩基酸変性アクリルオリゴマーとして、M-510、M-520などが挙げられる。本発明の着色感放射線性組成物には、これらの重合性化合物は1種を単独で用いてもよいが、重合性化合物の製造上、単一の化合物を得ることは難しいことから、2種以上を混合して用いてもよい。また、必要に応じて重合性化合物として酸基を有しない多官能モノマーと酸基を有する多官能モノマーを併用してもよい。酸基を有する多官能モノマーの好ましい酸価としては、0.1~40mg-KOH/gであり、特に好ましくは5~30mg-KOH/gである。多官能モノマーの酸価が低すぎると現像溶解特性が落ち、高すぎると製造や取扱いが困難になり光重合性能が落ち、画素の表面平滑性等の硬化性が劣るものとなる。従って、異なる酸基の多官能モノマーを2種以上併用する場合、或いは酸基を有しない多官能モノマーを併用する場合、全体の多官能モノマーとしての酸基が上記範囲に入るように調整することが好ましい。また、重合性化合物として、カプロラクトン構造を有する多官能性単量体を含有することも好ましい態様である。カプロラクトン構造を有する重合性化合物としては、その分子内にカプロラクトン構造を有する限り特に限定されるものではないが、例えば、トリメチロールエタン、ジトリメチロールエタン、トリメチロールプロパン、ジトリメチロールプロパン、ペンタエリスリトール、ジペンタエリスリトール、トリペンタエリスリトール、グリセリン、ジグリセロール、トリメチロールメラミン等の多価アルコールと、メタアクリル酸およびε-カプロラクトンをエステル化することにより得られる、ε-カプロラクトン変性多官能メタアクリレートを挙げることができる。なかでも下記一般式Z-1で表されるカプロラクトン構造を有する多官能性単量体が好ましい。一般式Z-1中、6個のRは全てが下記一般式Z-2で表される基であるか、または6個のRのうち1~5個が下記一般式Z-2で表される基であり、残余が下記一般式Z-3で表される基である。一般式Z-2中、R1は水素原子またはメチル基を示し、mは1または2の数を示し、は結合手であることを示す。一般式Z-3中、R1は水素原子またはメチル基を示し、は結合手であることを示す。このようなカプロラクトン構造を有する多官能性単量体は、例えば、日本化薬株からKAYARADDPCAシリーズとして市販されており、DPCA-20上記式1~3においてm=1、式2で表される基の数=2、R1が全て水素原子である化合物、DPCA-30同式、m=1、式2で表される基の数=3、R1が全て水素原子である化合物、DPCA-60同式、m=1、式2で表される基の数=6、R1が全て水素原子である化合物、DPCA-120同式においてm=2、式2で表される基の数=6、R1が全て水素原子である化合物等を挙げることができる。本発明において、カプロラクトン構造を有する多官能性単量体は、単独でまたは2種以上を混合して使用することができる。本発明における重合性化合物としては、炭素数が2以上のアルキレンオキシ基エチレンオキシ基、プロピレンオキシ基、ブチレンオキシ基等を含有する重合性化合物が好ましい。炭素数が2以上のアルキレンオキシ基を含有する重合性化合物の中でも、下記一般式i又はiiで表される化合物の群から選択される少なくとも1種であることが特に好ましい。一般式i及びii中、Eは、各々独立に、-CH2yCH2O-、又は-CH2yCHCH3O-を表し、yは、各々独立に0~10の整数を表し、Xは、各々独立に、アクリロイル基、メタクリロイル基、水素原子、又はカルボキシル基を表す。一般式i中、Xで表されるアクリロイル基及びメタクリロイル基の合計は3個又は4個であり、mは各々独立に0~10の整数を表し、各mの合計は0~40の整数である。但し、各mの合計が0の場合、Xのうちいずれか1つはカルボキシル基である。一般式ii中、Xで表されるアクリロイル基及びメタクリロイル基の合計は5個又は6個であり、nは各々独立に0~10の整数を表し、各nの合計は0~60の整数である。但し、各nの合計が0の場合、Xのうちいずれか1つはカルボキシル基である。一般式i中、mは、0~6の整数が好ましく、0~4の整数がより好ましい。また、各mの合計は、2~40の整数が好ましく、2~16の整数がより好ましく、4~8の整数が特に好ましい。一般式ii中、nは、0~6の整数が好ましく、0~4の整数がより好ましい。また、各nの合計は、3~60の整数が好ましく、3~24の整数がより好ましく、6~12の整数が特に好ましい。また、一般式i又は一般式ii中の-CH2yCH2O-又は-CH2yCHCH3O-は、酸素原子側の末端がXに結合する形態が好ましい。一般式i又はiiで表される化合物は1種単独で用いてもよいし、2種以上併用してもよい。特に、一般式iiにおいて、6個のX全てがアクリロイル基である形態が好ましい。一般式i又はiiで表される化合物は、従来公知の工程である、ペンタエリスリト-ル又はジペンタエリスリト-ルにエチレンオキシド又はプロピレンオキシドを開環付加反応により開環骨格を結合する工程と、開環骨格の末端水酸基に、例えばメタアクリロイルクロライドを反応させてメタアクリロイル基を導入する工程と、から合成することができる。各工程はよく知られた工程であり、当業者は容易に一般式i又はiiで表される化合物を合成することができる。一般式i、iiで表される化合物の中でも、ペンタエリスリトール誘導体及び/又はジペンタエリスリトール誘導体がより好ましい。特に、分子中にエチレンオキシ基と5個以上のメタアクリロイル基とを有する重合性化合物が好ましい。分子中に含まれるエチレンオキシ基の総数としては2個~10個が好ましく、4個~8個がより好ましい。分子中にエチレンオキシ基と5個以上のメタアクリロイル基とを有する重合性化合物を着色感放射線性組成物に含有させることによって、非露光部のアルカリ現像液に対する溶解性が向上し、露光部と非露光部とのディスクリミネーションがつきやすくなるので、着色パターンの直線性が向上し、且つ、基板上および他色の着色パターン上の残渣の低減を図ることができる。具体的には、下記式a~fで表される化合物以下、例示化合物a~fともいう。が挙げられ、中でも、例示化合物a~dが好ましく、本発明の効果を格段に向上させることができる。一般式i、iiで表される重合性化合物の市販品としては、例えばサートマー社製のエチレンオキシ鎖を4個有する4官能アクリレートであるSR-494、日本化薬株式会社製のペンチレンオキシ鎖を6個有する6官能アクリレートであるDPCA-60、イソブチレンオキシ鎖を3個有する3官能アクリレートであるTPA-330などが挙げられる。また、本発明の着色感放射線性組成物には、重合性化合物と共に、2つ以上の重合性基を有する他の構造の重合性化合物を更に配合してもよい。前記2つ以上の重合性官能基を有する他の構造の重合性化合物としては、例えば、ポリエチレングリコールジメタアクリレート、トリメチロールエタントリメタアクリレート、ネオペンチルグリコールジメタアクリレート、ペンタエリスリトールトリメタアクリレート、ペンタエリスリトールテトラメタアクリレート、ジペンタエリスリトールヘキサメタアクリレート、ヘキサンジオールメタアクリレート、トリメチロールプロパントリアクリロイルオキシプロピルエーテル、トリアクリロイロキシエチルイソシアヌレート、グリセリンやトリメチロールエタン等の多官能アルコールにエチレンオキサイドやプロピレンオキサイドを付加させた後メタアクリレート化したもの、特公昭48-41708号、特公昭50-6034号、特開昭51-37193号等の各公報に記載されているようなウレタンアクリレート類、特開昭48-64183号、特公昭49-43191号、特公昭52-30490号等の各公報に記載されているポリエステルアクリレート類、エポキシ樹脂とメタアクリル酸の反応生成物であるエポキシアクリレート類等の多官能のアクリレートやメタアクリレートを挙げることができる。更に、日本接着協会誌Vol.20、No7300~308頁に光硬化性モノマー及びオリゴマーとして紹介されているものも使用できる。本発明の着色感放射線性組成物中における重合性化合物の含有量としては、該組成物の全固形分に対して、2~50質量が好ましく、2~30質量がより好ましく、更には2~25質量がより好ましい。<D紫外線吸収剤>本発明の着色感放射線性組成物は、紫外線吸収剤を含有する。[紫外線吸収剤]本発明の硬化性組成物は、紫外線吸収剤を含有してもよい。紫外線吸収剤としては、共役ジエン系化合物である下記一般式IIで表される化合物が特に好ましい。前記一般式II中、R1及びR2は、各々独立に、水素原子、炭素原子数1~20のアルキル基、又は炭素原子数6~20のアリール基を表し、R1とR2とが、同時に水素原子を表すことはない。R3及びR4は、各々独立に、1価の基を表す。R1及びR2で表される炭素原子数1~20のアルキル基は、例えば、メチル基、エチル基、プロピル基、n-ブチル基、n-へキシル基、シクロへキシル基、n-デシル基、n-ドデシル基、n-オクタデシル基、エイコシル基、メトキシエチル基、エトキシプロピル基、2-エチルへキシル基、ヒドロキシエチル基、クロロプロピル基、N,N-ジエチルアミノプロピル基、シアノエチル基、フェネチル基、ベンジル基、p-t-ブチルフェネチル基、p-t-オクチルフェノキシエチル基、3-2,4-ジーt-アミルフェノキシプロピル基、エトキシカルボニルメチル基、2-2-ヒドロキシエトキシエチル基、2-フリルエチル基などが挙げられ、メチル基、エチル基、プロピル基、n-ブチル基、n-へキシル基が好ましい。R1及びR2で表されるアルキル基は置換基を有していてもよく、置換基を有するアルキル基の置換基としては、アルキル基、アリール基、アルコキシ基、アリールオキシ基、アシルオキシ基、ハロゲン原子、アシルアミノ基、アシル基、アルキルチオ基、アリールチオ基、ヒドロキシ基、シアノ基、アルキルオキシカルボニル基、アリールオキシカルボニル基、置換カルバモイル基、置換スルファモイル基、ニトロ基、置換アミノ基、アルキルスルホニル基、アリールスルホニル基等が挙げられる。R1及びR2で表される炭素原子数6~20のアリール基は、単環であっても縮合環であってもよく、置換基を有する置換アリール基、無置換のアリール基のいずれであってもよい。例えば、フェニル基、1-ナフチル基、2-ナフチル基、アントリル基、フェナントリル基、インデニル基、アセナブテニル基、フルオレニル基等を挙げることができる。置換基を有する置換アリール基の置換基としては、例えば、アルキル基、アリール基、アルコキシ基、アリールオキシ基、アシルオキシ基、ハロゲン原子、アシルアミノ基、アシル基、アルキルチオ基、アリールチオ基、ヒドロキシ基、シアノ基、アルキルオキシカルボニル基、アリールオキシカルボニル基、置換カルバモイル基、置換スルファモイル基、ニトロ基、置換アミノ基、アルキルスルホニル基、アリールスルホニル基等が挙げられる。中でも、置換又は無置換のフェニル基、1-ナフチル基、2-ナフチル基が好ましい。また、R1及びR2は、R1及びR2が結合する窒素原子と共に、環状アミノ基を形成してもよい。環状アミノ基としては、例えば、ピペリジノ基、モルホリノ基、ピロリジノ基、ヘキサヒドロアゼピノ基、ピペラジノ基等が挙げられる。上記のうち、R1及びR2としては、炭素数1~8の低級のアルキル基例えば、メチル、エチル、イソプロピル、ブチル、sec-ブチル、tert-ブチル、ペンチル、tert-ペンチル、ヘキシル、オクチル、2-エチルヘキシル、tert-オクチルなど、又は置換もしくは無置換のフェニル基例えば、トリル基、フェニル基、アニシル基、メシチル基、クロロフェニル基、2,4-ジ-tert-アミルフェニル基などが好ましい。また、R1とR2とが結合して、式中のNで表される窒素原子を含んで環例えば、ピペリジン環、ピロリジン環、モルホリン環などを形成していることも好ましい。前記一般式IIにおいて、R3及びR4が表す1価の基は、電子求引基を表す。ここで電子求引基は、ハメットの置換基定数σp値以下、単にσp値という。が、0.20以上1.0以下の電子求引性基である。好ましくは、σp値が0.30以上0.8以下の電子求引性基である。ハメット則は、ベンゼン誘導体の反応又は平衡に及ぼす置換基の影響を定量的に論ずるために、1935年にL.P.Hammettにより提唱された経験則であるが、これは今日広く妥当性が認められている。ハメット則により求められた置換基定数には、σp値とσm値とがあり、これらの値は多くの一般的な成書に記載があるが、例えば、J.A.Dean編Lange’sHandbookofChemistry第12版、1979年McGraw-Hillや化学の領域増刊、122号、96~103頁、1979年南江堂、ChemicalReviews,91巻、165頁~195頁、1991年に詳しい。本発明では、これらの成書に記載の文献既知の値がある置換基にのみ限定されるという意味ではなく、その値が文献未知であってもハメット則に基づいて測定した場合にその範囲内に含まれる限り包含されることは勿論である。前記σp値が、0.20以上1.0以下の電子求引性基の具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、少なくとも2つ以上のハロゲン原子で置換されたアルキル基、少なくとも2つ以上のハロゲン原子で置換されたアルコキシ基、少なくとも2つ以上のハロゲン原子で置換されたアリールオキシ基、少なくとも2つ以上のハロゲン原子で置換されたアルキルアミノ基、少なくとも2つ以上のハロゲン原子で置換されたアルキルチオ基、σp値0.20以上の他の電子求引性基で置換されたアリール基、複素環基、塩素原子、臭素原子、アゾ基、又はセレノシアネート基が挙げられる。これらの置換基のうち、更に置換基を有することが可能な基は、先に挙げたような置換基を更に有してもよい。これらのうち、R3及びR4としては、アシル基、カルバモイル基、アルキルオキシカルボニル基、アリールオキシカルボニル基、シアノ基、ニトロ基、アルキルスルホニル基、アリールスルホニル基、スルホニルオキシ基、スルファモイル基が好ましく、特にアシル基、カルバモイル基、アルキルオキシカルボニル基、アリールオキシカルボニル基、シアノ基、アルキルスルホニル基、アリールスルホニル基、スルホニルオキシ基、スルファモイル基が好ましい。上記のうち、本発明においては、R3としては、シアノ基、-COOR5、-CONHR5、-COR5、-SO2R5より選択される基が好ましく、また、R4としては、シアノ基、-COOR6、-CONHR6、-COR6、-SO2R6より選択される基が好ましい。R5及びR6は、各々独立に、炭素原子数1~20のアルキル基、又は炭素原子数6~20のアリール基を表す。R5及びR6で表される炭素原子数1~20のアルキル基、炭素原子数6~20のアリール基は、前記R1及びR2における場合と同義であり、好ましい態様も同様である。また、R3及びR4は互いに結合して環を形成してもよい。また、上記のR1、R2、R3、及びR4の少なくとも1つは、連結基を介して、ビニル基と結合したモノマーより導かれるポリマーの形になっていてもよい。他のモノマーとの共重合体であっても良い。共重合体の場合、他のモノマーとしては、アクリル酸、α―クロロアクリル酸、α―アルアクリル酸例えば、メタアクリル酸などのアクリル酸類から誘導されるエステル、好ましくは低級アルキルエステル及びアミド例えばアクリルアミド、メタアクリルアミド、t-ブチルアクリルアミド、メチルアクリレート、メチルメタアクリレート、エチルアクリレート、エチルメタアクリレート、n-プロピルアクリレート、n-ブチルアクリレート、2-エチルへキシルアクリレート、n-へキシルアクリレート、オクチルメタアクリレート、及びラウリルメタアクリレート、メチレンビスアクリルアミド等、ビニルエステル例えば、ビニルアセテート、ビニルプロピオネート及びビニルラウレート等、アクリロニトリル、メタアクリロニトリル、芳香族ビニル化合物例えば、スチレン及びその誘導体、例えばビニルトルエン、ジビニルベンゼン、ビニルアセトフェノン、スルホスチレン、及びスチレンスルフィン酸等、イタコン酸、シトラコン酸、クロトン酸、ビニリデンクロライド、ビニルアルキルエーテル例えば、ビニルエチルエーテル等、マレイン酸エステル、N-ビニル-2-ピロリドン、N-ビニルピリジン、2-及び4-ビニルピリジン等がある。このうち特にアクリル酸エステル、メタアクリル酸エステル、芳香族ビニル化合物が好ましい。上記他のモノマー化合物の2種以上を一緒に併用することも出来る。例えば、n-ブチルアクリレートとジビニルベンゼン、スチレンとメチルメタアクリレート、メチルアクリレートとメタアクリレート酸等を併用できる。以下、前記一般式IIで表される化合物の好ましい具体例例示化合物1~14を示す。但し、本発明においては、これらに制限されるものではない。一般式IIで表される紫外線吸収剤は、特公昭44-29620号、特開53-128333号、特開昭61-169831号、特開昭63-53543、特開昭63-53544号、特開昭63-56651号等の各公報、WO2009/123109号パンフレットに記載されている方法により合成することができる。具体的にはWO2009/123109号パンフレット段落番号0040に記載の方法で上記例示化合物1を合成することができる。紫外線吸収剤としては、他にサリシレート系、ベンゾフェノン系、ベンゾトリアゾール系、置換アクリロニトリル系、トリアジン系等の紫外線吸収剤を使用することができる。サリシレート系紫外線吸収剤の例としては、フェニルサリシレート、p-オクチルフェニルサリシレート、p-t-ブチルフェニルサリシレートなどが挙げられ、ベンゾフェノン系紫外線吸収剤の例としては、2,2’-ジヒドロキシ-4-メトキシベンゾフェノン、2,2’-ジヒドロキシ-4,4’-ジメトキシベンゾフェノン、2,2’,4,4’-テトラヒドロキシベンゾフェノン、2-ヒドロキシ-4-メトキシベンゾフェノン、2,4-ジヒドロキシベンゾフェノン、2-ヒドロキシ-4-オクトキシベンゾフェノンなどが挙げられる。また、ベンゾトリアゾール系紫外線吸収剤の例としては、2-2’-ヒドロキシ-3’,5’-ジ-tert-ブチルフェニル-5-クロロベンゾトリアゾール、2-2’-ヒドロキシ-3’-tert-ブチル-5’-メチルフェニル-5-クロロベンゾトリアゾール、2-2’-ヒドロキシ-3’-tert-アミル-5’-イソブチルフェニル-5-クロロベンゾトリアゾール、2-2’-ヒドロキシ-3’-イソブチル-5’-メチルフェニル-5-クロロベンゾトリアゾール、2-2’-ヒドロキシ-3’-イソブチル-5’-プロピルフェニル-5-クロロベンゾトリアゾール、2-2’-ヒドロキシ-3’,5’-ジ-tert-ブチルフェニルベンゾトリアゾール、2-2’-ヒドロキシ-5’-メチルフェニルベンゾトリアゾール、2-[2’-ヒドロキシ-5’-1,1,3,3-テトラメチルフェニル]ベンゾトリアゾールなどが挙げられる。置換アクリロニトリル系紫外線吸収剤の例としては、2-シアノ-3,3-ジフェニルアクリル酸エチル、2-シアノ-3,3-ジフェニルアクリル酸2-エチルヘキシルなどが挙げられる。さらに、トリアジン系紫外線吸収剤の例としては、2-[4-[2-ヒドロキシ-3-ドデシルオキシプロピルオキシ]-2-ヒドロキシフェニル]-4,6-ビス2,4-ジメチルフェニル-1,3,5-トリアジン、2-[4-[2-ヒドロキシ-3-トリデシルオキシプロピルオキシ]-2-ヒドロキシフェニル]-4,6-ビス2,4-ジメチルフェニル-1,3,5-トリアジン、2-2,4-ジヒドロキシフェニル-4,6-ビス2,4-ジメチルフェニル-1,3,5-トリアジンなどのモノヒドロキシフェニルトリアジン化合物;2,4-ビス2-ヒドロキシ-4-プロピルオキシフェニル-6-2,4-ジメチルフェニル-1,3,5-トリアジン、2,4-ビス2-ヒドロキシ-3-メチル-4-プロピルオキシフェニル-6-4-メチルフェニル-1,3,5-トリアジン、2,4-ビス2-ヒドロキシ-3-メチル-4-ヘキシルオキシフェニル-6-2,4-ジメチルフェニル-1,3,5-トリアジンなどのビスヒドロキシフェニルトリアジン化合物;2,4-ビス2-ヒドロキシ-4-ブトキシフェニル-6-2,4-ジブトキシフェニル-1,3,5-トリアジン、2,4,6-トリス2-ヒドロキシ-4-オクチルオキシフェニル-1,3,5-トリアジン、2,4,6-トリス[2-ヒドロキシ-4-3-ブトキシ-2-ヒドロキシプロピルオキシフェニル]-1,3,5-トリアジンなどのトリスヒドロキシフェニルトリアジン化合物等が挙げられる。本発明においては、前記各種の紫外線吸収剤は一種を単独で用いてもよく、二種以上を組み合わせて用いてもよい。好ましい紫外線吸収剤としては、例示化合物1~14であり、特に好ましくは、例示化合物2および、サイクロマーPシリーズ、プラクセルCF200シリーズいずれもダイセル化学工業株式会社製、Ebecryl3800ダイセルユーシービー株式会社製などが挙げられる。これら重合性基を含有するアルカリ可溶性樹脂としては、予めイソシアネート基とOH基を反応させ、未反応のイソシアネート基を1つ残し、かつメタアクリロイル基を含む化合物とカルボキシル基を含むアクリル樹脂との反応によって得られるウレタン変性した重合性二重結合含有アクリル樹脂、カルボキシル基を含むアクリル樹脂と分子内にエポキシ基及び重合性二重結合を共に有する化合物との反応によって得られる不飽和基含有アクリル樹脂、酸ペンダント型エポキシアクリレート樹脂、OH基を含むアクリル樹脂と重合性二重結合を有する2塩基酸無水物を反応させた重合性二重結合含有アクリル樹脂、OH基を含むアクリル樹脂とイソシアネートと重合性基を有する化合物を反応させた樹脂、特開2002229207号公報及び特開2003335814号公報に記載されるα位又はβ位にハロゲン原子或いはスルホネート基などの脱離基を有するエステル基を側鎖に有する樹脂を塩基性処理を行うことで得られる樹脂などが好ましい。アルカリ可溶性樹脂としては、特に、ベンジルメタアクリレート/メタアクリル酸共重合体やベンジルメタアクリレート/メタアクリル酸/他のモノマーからなる多元共重合体が好適である。この他、2-ヒドロキシエチルメタクリレートを共重合したもの、特開平7-140654号公報に記載の、2-ヒドロキシプロピルメタアクリレート/ポリスチレンマクロモノマー/ベンジルメタクリレート/メタクリル酸共重合体、2-ヒドロキシ-3-フェノキシプロピルアクリレート/ポリメチルメタクリレートマクロモノマー/ベンジルメタクリレート/メタクリル酸共重合体、2-ヒドロキシエチルメタクリレート/ポリスチレンマクロモノマー/メチルメタクリレート/メタクリル酸共重合体、2-ヒドロキシエチルメタクリレート/ポリスチレンマクロモノマー/ベンジルメタクレート/メタクリル酸共重合体などが挙げられる。特定樹脂とは構造が異なる線状有機高分子重合体であるアルカリ可溶性樹脂の酸価としては好ましくは30mgKOH/g~200mgKOH/g、より好ましくは50mgKOH/g~150mgKOH/gであることが好ましく、70~120mgKOH/gであることが最も好ましい。また、特定樹脂とは構造が異なる線状有機高分子重合体であるアルカリ可溶性樹脂の重量平均分子量Mwとしては、2,000~50,000が好ましく、5,000~30,000がさらに好ましく、7,000~20,000が最も好ましい。特定樹脂とは構造が異なる線状有機高分子重合体であるアルカリ可溶性樹脂の着色感放射線性組成物中における含有量としては、該組成物の全固形分に対して、1~15質量が好ましく、より好ましくは、2~12質量であり、特に好ましくは、3~10質量である。ただし、本発明における特定樹脂の含有量に対し、40質量以下であることが好ましい。<重合禁止剤>本発明の着色感放射線性組成物においては、該着色感放射線性組成物の製造中又は保存中において、重合性化合物の不要な熱重合を阻止するために、少量の重合禁止剤を添加することが望ましい。本発明に用いうる重合禁止剤としては、ハイドロキノン、p-メトキシフェノール、ジ-t-ブチル-p-クレゾール、ピロガロール、t-ブチルカテコール、ベンゾキノン、4,4’-チオビス3-メチル-6-t-ブチルフェノール、2,2’-メチレンビス4-メチル-6-t-ブチルフェノール、N-ニトロソフェニルヒドロキシアミン第一セリウム塩等が挙げられる。中でも、p-メトキシフェノールが好ましい。重合禁止剤の添加量は、着色感放射線性組成物の質量に対して、約0.01質量~約5質量が好ましい。<基板密着剤>さらに、本発明においては、基板密着性を向上させうる基板密着剤を、着色感放射線性組成物に加えてもよい。基板密着剤としては、シラン系カップリング剤、チタネート系カップリング剤、アルミニウム系カップリング剤を用いることが好ましい。シラン系カップリング剤としては、例えば、γ-メタクリロキシプロピルトリメトキシシラン、γ-メタクリロキシプロピルトリエトキシシラン、γ-アクリロキシプロピルトリメトキシシラン、γ-アクリロキシプロピルトリエトキシシラン、γ-メルカプトプロピルトリメトキシシラン、γ-アミノプロピルトリエトキシシラン、フェニルトリメトキシシラン、等が挙げられる。中でも、基板密着剤としては、γ-メタクリロキシプロピルトリメトキシシランが好ましい。基板密着剤の含有量は、着色感放射線性組成物を露光、現像した際に、未露光部に残渣が残らないようにする観点から、本発明の感放射線性組成物の全固形分に対して、0.1質量以上30質量以下であることが好ましく、0.5質量以上20質量以下であることがより好ましく、1質量以上10質量以下であることが特に好ましい。<界面活性剤>本発明の着色感放射線性組成物には、塗布性をより向上させる観点から、各種の界面活性剤を添加してもよい。界面活性剤としては、フッ素系界面活性剤、ノニオン系界面活性剤、カチオン系界面活性剤、アニオン系界面活性剤、シリコン系界面活性剤などの各種界面活性剤を使用できる。特に、本発明の着色感放射線性組成物は、フッ素系界面活性剤を含有することで、塗布液として調製したときの液特性特に、流動性がより向上することから、塗布厚の均一性や省液性をより改善することができる。即ち、フッ素系界面活性剤を含有する着色感放射線性組成物を適用した塗布液を用いて膜形成する場合においては、被塗布面と塗布液との界面張力を低下させることにより、被塗布面への濡れ性が改善され、被塗布面への塗布性が向上する。このため、少量の液量で数μm程度の薄膜を形成した場合であっても、厚みムラの小さい均一厚の膜形成をより好適に行える点で有効である。フッ素系界面活性剤中のフッ素含有率は、3質量~40質量が好適であり、より好ましくは5質量~30質量であり、特に好ましくは7質量~25質量である。フッ素含有率がこの範囲内であるフッ素系界面活性剤は、塗布膜の厚さの均一性や省液性の点で効果的であり、着色感放射線性組成物中における溶解性も良好である。フッ素系界面活性剤としては、例えば、メガファックF171、同F172、同F173、同F176、同F177、同F141、同F142、同F143、同F144、同R30、同F437、同F475、同F479、同F482、同F554、同F780、同F781以上、DIC株製、フロラードFC430、同FC431、同FC171以上、住友スリーエム株製、サーフロンS-382、同SC-101、同SC-103、同SC-104、同SC-105、同SC1068、同SC-381、同SC-383、同S393、同KH-40以上、旭硝子株製等が挙げられる。ノニオン系界面活性剤として具体的には、グリセロール、トリメチロールプロパン、トリメチロールエタン並びにそれらのエトキシレート及びプロポキシレート例えば、グリセロールプロポキシレート、グリセリンエトキシレート等、ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステルBASF社製のプルロニックL10、L31、L61、L62、10R5、17R2、25R2、テトロニック304、701、704、901、904、150R1、ソルスパース20000日本ルーブリゾール株製、パイオニンD-6112-W竹本油脂製等が挙げられる。カチオン系界面活性剤として具体的には、フタロシアニン誘導体商品名:EFKA-745、森下産業株製、オルガノシロキサンポリマーKP341信越化学工業株製、メタアクリル酸系共重合体ポリフローNo.75、No.90、No.95共栄社化学株製、W001裕商株製等が挙げられる。アニオン系界面活性剤として具体的には、W004、W005、W017裕商株社製等が挙げられる。シリコン系界面活性剤としては、例えば、トーレシリコーンDC3PA、トーレシリコーンSH7PA、トーレシリコーンDC11PA、トーレシリコーンSH21PA、トーレシリコーンSH28PA、トーレシリコーンSH29PA、トーレシリコーンSH30PA、トーレシリコーンSH8400以上、東レダウコーニング株製、TSF-4440、TSF-4300、TSF-4445、TSF-4460、TSF-4452以上、モメンティブパフォーマンスマテリアルズ社製、KP341、KF6001、KF6002以上、信越シリコーン株式会社製、BYK307、BYK323、BYK330以上、ビックケミー社製等が挙げられる。界面活性剤は、1種のみを用いてもよいし、2種類以上を組み合わせてもよい。界面活性剤の添加量は、着色感放射線性組成物の全質量に対して、0.001質量~2.0質量が好ましく、より好ましくは0.005質量~1.0質量である。<その他成分>本発明の着色感放射線性組成物には、必要に応じて、N,Nジアルキルアミノ安息香酸アルキルエステルや2メルカプトベンゾチアゾールなどの連鎖移動剤、アゾ系化合物や過酸化物系化合物などの熱重合開始剤、熱重合成分、膜の強度、感度を高める目的で多官能チオールやエポキシ化合物、ジオクチルフタレートなどの可塑剤、低分子量有機カルボン酸などの現像性向上剤、その他充填剤、上記の特定バインダーやアルカリ可溶性樹脂以外の高分子化合物、酸化防止剤、凝集防止剤などの各種添加物を含有することができる。また、現像後に後加熱で膜の硬化度を上げるために熱硬化剤を添加することができる。熱硬化剤としては、アゾ化合物、過酸化物等の熱重合開始剤、ノボラック樹脂、レゾール樹脂、エポキシ化合物、スチレン化合物等があげられる。-着色感放射線性組成物の調製-本発明の着色感放射線性組成物は、上記したA~Dの各成分及び所望により用いられる他の成分と共に、有機溶剤を用いて調製することが好ましい。本発明の着色感放射線性組成物は、固体撮像素子に用いられるカラーフィルタ製造用の他、液晶表示装置用のカラーフィルタ、印刷用インク、インクジェット用インク等に適用することができる。本発明の着色感放射線性組成物は、微細な顔料を高濃度で含有しても、顔料分散安定性と現像性に優れ、高精細で色特性の良好な着色領域を形成しうることから、固体撮像素子用のカラーフィルタの製造、特に、膜厚が0.8μm以下、好ましくは、0.1μm~0.5μmの範囲の画素を形成するような場合においても、その効果が著しいといえる。本発明の着色感放射線性組成物は、分散安定性にも優れているため、色再現性に優れた液晶表示装置や解像性に優れた固体撮像素子が備えるカラーフィルタの形成用途に適用する場合には、薄膜形成が可能となる点で有利であることから、当該用途においては顔料を高濃度に含有させた態様に調製することが好ましい。本発明の着色感放射線性組成物における顔料濃度としては、着色感放射線性組成物の全固形分即ち、顔料、分散剤、特定樹脂、アルカリ可溶性樹脂、重合性化合物、光重合性開始剤、及びその他の添加剤など、溶剤を除いた成分の合計の質量に対し、40質量以上が好ましく、45質量以上がさらに好ましい。本発明の着色感放射線性組成物は、異物の除去や欠陥の低減などの目的で、フィルタで濾過することが好ましい。従来からろ過用途等に用いられているものであれば特に限定されることなく用いることができる。例えば、PTFEポリテトラフルオロエチレン等のフッ素樹脂、ナイロン-6、ナイロン-6,6等のポリアミド系樹脂、ポリエチレン、ポリプロピレンPP等のポリオレフィン樹脂高密度、超高分子量を含む等によるフィルタが挙げられる。これら素材の中でもポリプロピレン高密度ポリプロピレンを含むが好ましい。フィルタの孔径は、0.01~7.0μm程度が適しており、好ましくは0.01~2.5μm程度、さらに好ましくは0.01~2.0μm程度である。この範囲とすることにより、後工程において均一及び平滑な着色感放射線性組成物の調製を阻害する、微細な異物を確実に除去することが可能となる。フィルタを使用する際、異なるフィルタを組み合わせてもよい。その際、第1のフィルタでのフィルタリングは、1回のみでもよいし、2回以上行ってもよい。また、上述した範囲内で異なる孔径の第1のフィルタを組み合わせてもよい。ここでの孔径は、フィルタメーカーの公称値を参照することができる。市販のフィルタとしては、例えば、日本ポール株式会社、アドバンテック東洋株式会社、日本インテグリス株式会社旧日本マイクロリス株式会社又は株式会社キッツマイクロフィルタ等が提供する各種フィルタの中から選択することができる。第2のフィルタは、上述した第1のフィルタと同様の材料等で形成されたものを使用することができる。例えば、第1のフィルタでのフィルタリングは、分散液のみで行い、他の成分を混合した後で、第2のフィルタリングを行ってもよい。[カラーフィルタ及びその製造方法]次に、本発明のカラーフィルタ及びその製造方法について説明する。本発明のカラーフィルタは、基板上に、本発明の着色感放射線性組成物を用いてなる着色領域有機溶剤:プロピレングリコールメチルエーテルアセテート以下、PGMEAと称する54.56部有機溶剤:エトキシエチルプロピオネート以下、EEPと称する。32.42部バインダー:ダイセル社製、商品名サイクロマーPCR-100012.19部フッ素系界面活性剤:DIC社製、商品名メガファックF-781、0.2EEP溶液0.83部[赤色顔料分散液の調製]下記組成の混合液を、0.3mm径のジルコニアビーズを使用して、ビーズミル減圧機構付き高圧分散機NANO-3000-10日本ビーイーイー株製で、3時間、混合、分散して、顔料分散液R-1を調製した。組成赤色顔料:CIPigmentRed254社製4.74部黄色顔料:CIPigmentYellow139社製2.11部分散樹脂:日本触媒株製、商品名:アクリキュアーRD-F84.69部有機溶剤:PGMEA51.75部[緑色顔料分散液の調製]下記組成の混合液を、0.3mm径のジルコニアビーズを使用して、ビーズミル減圧機構付き高圧分散機NANO-3000-10日本ビーイーイー株製で、3時間、混合、分散して、顔料分散液G-1を調製した。組成緑色顔料:CIPigmentGreen36社製2.26部黄色顔料:CIPigmentYellow150社製2.19部分散樹脂:藤倉化成株製、商品名:アクリベースFFS-6824分子量100003.09部有機溶剤:PGMEA28.99部有機溶剤:シクロヘキサノン2.36部[緑色の着色感放射線性組成物の調製]下記の組成で緑色の着色感放射線性組成物を調製した。この緑色の着色感放射線性組成物は、本発明の着色感放射線性組成物ではない。組成有機溶剤:PGMEA47.06部樹脂:下記A-15.94部重合性化合物:日本化薬株製、A-DPH-12E下記C-12.05部重合性化合物:日本化薬株製、カヤラッドDPHA0.69部ジペンタエリスリトールヘキサアクリレート光重合開始剤:BASF社製、IrgacureOXE02下記E-10.34部顔料分散液G-138.89部フッ素系界面活性剤:DIC社製、商品名メガファックF-781、0.2PGMEA溶液4.17部ノニオン系界面活性剤:竹本油脂製、パイオニンD6112W0.18部紫外線吸収剤:下記D-10.72部重合禁止剤:pメトキシフェノール0.001部[緑色の着色パターンを有する基板の作製]下塗り層付シリコンウェハ基板の下塗り層上に、前記で得られた緑色の着色感放射線性組成物を、着色層の乾燥後の膜厚が0.4μmとなるように塗布し、感放射線性の着色層を形成した。そして、100°Cのホットプレートを用いて120秒間加熱処理プリベークを行った。次いで、i線ステッパー露光装置FPA-3000i5Canon株製を使用して、365nmの波長の光を、パターンが1.4μm四方のベイヤーパターンマスクを通して、着色層に300mJ/cm2の露光量でウェハ全面に繰り返しパターンを200個照射した。その後、着色層が形成されているシリコンウェハ基板をスピンシャワー現像機DW-30型;株ケミトロニクス製の水平回転テーブル上に載置し、アルカリ現像液CD-2060富士フイルムエレクトロニクスマテリアルズ株製を用いて室温で60秒間パドル現像を行い、シリコンウェハ基板に緑色の着色パターンを形成し、220°Cのホットプレートで5分間加熱処理ポストベークを行った。このようにして、緑色の着色パターンを有する基板を作製した。実施例1[赤色の着色感放射線性組成物の調製]下記の組成で実施例1の着色感放射線性組成物を調製した。組成有機溶剤:PGMEA25.2部有機溶剤:EEP1.67部特定樹脂:下記B-1分子量18000、組成比はモルである。0.74部重合性化合物:日本化薬株製、A-DPH-12EC-13.37部光重合開始剤:BASF社製、IrgacureOXE01下記E-20.89部顔料分散液:前記R-163.29部フッ素系界面活性剤:DIC社製、商品名メガファックF-781、0.2EEP溶液4.17部ノニオン系界面活性剤:竹本油脂製、パイオニンD6112W0.17部紫外線吸収剤:前記D-10.50部重合禁止剤:pメトキシフェノール0.002部[下塗り層付シリコンウェハ基板上に赤色パターンの形成]下塗り層付シリコンウェハ基板の下塗り層上に、前記で得られた赤色の着色感放射線性組成物を、着色層の乾燥膜厚が約0.8μmになるように塗布し、感放射線性の着色層を形成した。そして、100°Cのホットプレートを用いて120秒間加熱処理プリベークを行った。次いで、i線ステッパー露光装置FPA-3000i5Canon株製を使用して、365nmの波長の光を、1.4μm四方のアイランドパターンマスクを介して、着色層に400mJ/cm2の露光量で、1cm四方の繰り返しパターンを約200個照射した。その後、着色層が形成されているシリコンウェハ基板をスピンシャワー現像機DW-30型;株ケミトロニクス製の水平回転テーブル上に載置し、アルカリ現像液CD-2060富士フイルムエレクトロニクスマテリアルズ株製を用いて室温で60秒間パドル現像を行い、シリコンウェハ基板に赤色の着色パターンを形成した。赤色の着色パターンが形成されたシリコンウェハ基板を真空チャック方式で、前記水平回転テーブルに固定し、回転装置によってシリコンウェハ基板を回転数800rpmで回転させつつ、その回転中心の上方より純水を噴出ノズルから供給して、リンス処理を行い、その後、スピン乾燥し、赤色の着色パターンを有するカラーフィルタを得た。形成された赤色の着色パターンは、いずれも正方形で、断面が矩形状の良好なプロファイルを示しており、固体撮像素子用に好適なカラーフィルタであることがわかった。[残渣の評価]上記で得られた赤色の着色パターン付シリコンウェハを、光学顕微鏡オリンパス社製を用いて、対物レンズ5倍、接眼レンズ10倍及び明視野で、形成された1cm四方の繰り返しパターンを観察し、赤色の着色パターン形成部における残渣の有無を数え、下記判定基準で評価した。結果はまとめて表4に示す。<判定基準>残渣のあるDie率とは、微細なパターンのマスクを使って、同じパターンのグループをいくつも、1cm四方に10列×10列で100グループ作成し、この100グループのうち、残渣が観察されたグループをカウントして、割合を出したもののことである。[緑色の着色パターンを有する基板上に赤色の着色パターンの形成]緑色の着色パターンを有するシリコンウェハ基板上に、前記で得た赤色の着色感放射線性組成物を、赤色の着色層の乾燥後の膜厚が0.6μmとなるように塗布し、感放射線性の着色層を形成した。そして、100°Cのホットプレートを用いて120秒間加熱処理プリベークを行った。次いで、i線ステッパー露光装置FPA-3000i5Canon株製を使用して、365nmの波長の光を、パターンが1.4μm四方のアイランドパターンマスクを介して、50~1050mJ/cm2の範囲で露光量を50mJ/cm2ずつ変化させて、緑色のパターンと緑色のパターンとの間に照射した。基板全面に繰り返しパターンを200個照射した。その後、着色層が形成されているシリコンウェハ基板をスピンシャワー現像機DW-30型;株ケミトロニクス製の水平回転テーブル上に載置し、アルカリ現像液CD-2060富士フイルムエレクトロニクスマテリアルズ株製を用いて室温で60秒間パドル現像を行い、緑色の着色パターンを有するシリコンウェハ基板に赤色の着色パターンを形成し、220°Cのホットプレートで5分間加熱処理ポストベークを行った。このようにして、緑色及び赤色の着色パターンを有するシリコンウェハ基板を得た。直線性評価上記で得られた緑色及び赤色の着色パターンを有するシリコンウェハ基板を電子顕微鏡S9260A、日立ハイテク社製を用いて、倍率20000倍でEoptの露光量で形成された赤色の着色パターンを観察し、1.4μm四方のアイランドパターンのエッジ部の直線性を下記の判定基準で評価した。Eoptとは、最適露光量のことである。露光量を上げていくとパターンのサイズがマスクより大きくなるため、徐々に露光量を上げていき、マスクと同じサイズでパターンができて、且つ、現像後のはがれがない露光量のことである。結果はまとめて表4に示す。<判定基準>実施例2実施例1の赤色の着色感放射線性組成物の調製において、特定樹脂B-1をB-2下記構造:分子量19000、組成比はモルに変更した以外は、実施例1と同様にして赤色の着色感放射線性組成物を調製し、また実施例1と同様にして評価した。実施例3実施例1の赤色の着色感放射線性組成物の調製において、重合性化合物C-1をC-2下記構造に変更した以外は、実施例1と同様にして赤色の着色感放射線性組成物を調製し、また、実施例1と同様にして評価した。実施例4実施例3の赤色の着色感放射線性組成物の調製において、特定樹脂B-1をB-2に変更した以外は、実施例3と同様にして赤色の着色感放射線性組成物を調製し、また、実施例1と同様にして評価した。実施例5~8実施例1の赤色の着色感放射線性組成物の調製において、紫外吸収剤の量を下記表4のように変更して、他は実施例1と同様にして、実施例5~8の着色感放射線性組成物を作製した。比較例1実施例4の赤色の着色感放射線性組成物の調製において、紫外線吸収剤D-1を添加しなかった以外は、実施例4と同様にして赤色の着色感放射線性組成物を調製し、また、実施例1と同様にして評価した。比較例2実施例2の赤色の着色感放射線性組成物の調製において、紫外線吸収剤D-1を添加しなかった以外は、実施例2と同様にして赤色の着色感放射線性組成物を調製し、また、実施例1と同様にして評価した。比較例3実施例3の赤色の着色感放射線性組成物の調製において、紫外線吸収剤D-1を添加しなかった以外は、実施例3と同様にして赤色の着色感放射線性組成物を調製し、また、実施例1と同様にして評価した。比較例4実施例1の赤色の着色感放射線性組成物の調製において、紫外線吸収剤D-1を添加しなかった以外は、実施例1と同様にして赤色の着色感放射線性組成物を調製し、また、実施例1と同様にして評価した。比較例5実施例3の赤色の着色感放射線性組成物の調製において、紫外線吸収剤D-1を添加せず、さらに特定樹脂B-1をB-3下記構造に変更し、それ以外は、実施例3と同様にして赤色の着色感放射線性組成物を調製し、また、実施例1と同様にして評価した。比較例6実施例1の赤色の着色感放射線性組成物の調製において、紫外線吸収剤D-1を添加せず、且つ、特定樹脂B-1をB-3に変更し、それ以外は、実施例1と同様にして赤色の着色感放射線性組成物を調製し、また、実施例1と同様にして評価した。実施例9実施例1の赤色の着色感放射線性組成物の調製において、重合性化合物C-1をC-3下記構造に変更して、それ以外は、実施例1と同様にして赤色の着色感放射線性組成物を調製し、また、実施例1と同様にして評価した。実施例10実施例1の赤色の着色感放射線性組成物の調製において、重合性化合物C-1をC-4下記構造に変更して、それ以外は、実施例1と同様にして赤色の着色感放射線性組成物を調製し、また、実施例1と同様にして評価した。実施例11実施例1の赤色の着色感放射線性組成物の調製において、重合性化合物C-1を日本化薬株製カヤラッドDPHAに変更して、それ以外は、実施例1と同様にして赤色の着色感放射線性組成物を調製し、また、実施例1と同様にして評価した。比較例7実施例1の赤色の着色感放射線性組成物の調製において、紫外吸収剤の量を下記表4のように変更して、他は実施例1と同様にして、比較例7の着色感放射線性組成物を作製した。表4から以下のことがわかる。本発明の特定樹脂、重合性化合物、および紫外線吸収剤を含有する着色感放射線性組成物を用いた実施例は着色パターンの直線性が良好で、且つ残渣が少ないことがわかる。特に重合性化合物としてエチレンオキシ基を有するC-1を用いた実施例1、2、および5~8は着色パターンの直線性が良好である。なお、緑色画素上の残渣についても良好な結果が得られた。<カラーフィルタの作製>-青色の着色感放射線性組成物の調製-下記の成分を混合し、ホモジナイザーを用いて回転数3,000r.p.m.で3時間撹拌して混合し、顔料を含む混合溶液を調製した。顔料:CIPigmentBlue15695部顔料誘導体:下記化合物15部分散剤:下記化合物Mw3500030溶液125部PGMEA750部続いて、上記より得られた混合溶液を、さらに0.3mmφジルコニアビーズを用いたビーズ分散機ディスパーマットGETZMANN社製にて6時間分散処理を行ない、顔料分散液P-1を得た。前記で得た顔料分散液P-1を用いて、下記の青色の着色感放射線性組成物を作製した。顔料分散液:P-11000部重合性化合物:カヤラッドDPHA100部光重合開始剤:1-フェニル-1,2-プロパンジオン-2-o-エトキシカルボニルオキシム30部樹脂:前記A-1100部溶剤:PGMEA300部ウエハ上に、前記で得られた実施例6の赤色の着色感放射線性組成物を用いて、1.6×1.6μmの赤色Rの着色パターンを形成した。さらに、同様にして前記で得られた緑色の着色感放射線性組成物を用いて1.6×1.6μmの緑色G、及び、上記の青色の着色感放射線性組成物を用いて青色Bの有彩色着色パターンを順次形成して固体撮像素子用のカラーフィルタを作製した。-評価-フルカラーのカラーフィルタを固体撮像素子に組み込んだところ、該固体撮像素子は、高解像度で、色分離性に優れることが確認された。"